(57)【要約】      （修正有）【課題】液晶組成物の光分解を防ぐ効果を有し、液晶組成物への高い溶解度を有する化合物、この化合物を含む液晶組成物、この組成物を含む液晶表示素子の提供。【解決手段】式（１）で表される化合物、前記化合物を含む液晶組成物及び前記組成物を用いた液晶表示素子。2018076252.tif 000069（Ｒ１はＣ１〜１０のアルキル等；Ｒ２はＨ、ヒドロキシ、オキシラジカル、アルキル等；環Ａ１〜環Ａ３は各々独立に１，４−シクロへキシレン、１，４−フェニレン、ピリジン−２，５−ジイル等；Ｚ１及びＺ２は各々独立に単結合、アルキレン等；ａ及びｂは各々独立に０又は１）【選択図】なし【特許請求の範囲】
【請求項１】
式（１）で表される化合物。
2018076252.tif 000062
式（１）において、
Ｒ１は、炭素数１から１０のアルキル、炭素数１から１０のアルコキシ、または炭素数２から１０のアルケニルであり、これらの基において、少なくとも１つの水素はフッ素または塩素で置き換えられてもよく；
Ｒ２は、水素、ヒドロキシ、オキシラジカル、炭素数１から１０のアルキル、炭素数１から１０のアルコキシ、または炭素数２から１０のアルケニルであり、これらの基において、炭素に結合した少なくとも１つの水素はフッ素または塩素で置き換えられてもよく；
環Ａ１、環Ａ２、および環Ａ３は独立して、１，４−シクロへキシレン、１，４−シクロヘキセニレン、３，４−ジヒドロ−２Ｈ−ピラン−２，５−ジイル、３，４−ジヒドロ−２Ｈ−ピラン−３，６−ジイル、３，６−ジヒドロ−２Ｈ−ピラン−２，５−ジイル、テトラヒドロピラン−２，５−ジイル、１，３−ジオキサン−２，５−ジイル、１，４−フェニレン、ピリジン−２，５−ジイル、デカヒドロナフタレン−２，６−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、またはナフタレン−２，７−ジイルであり、これらの環において、芳香環上の少なくとも１つの水素は、フッ素、塩素、シアノ、炭素数１から５のアルキル、炭素数１から５のアルコキシ、少なくとも１つの水素がフッ素または塩素で置き換えられた炭素数１から５のアルキル、または少なくとも１つの水素がフッ素または塩素で置き換えられた炭素数１から５のアルコキシで置き換えられてもよく；
Ｚ１およびＺ２は独立して、単結合または炭素数１から１０のアルキレンであり、このアルキレンにおいて、少なくとも１つの−ＣＨ2−は、−Ｏ−、−ＣＯＯ−、または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；
ａおよびｂは独立して、０または１である。
【請求項２】
式（１）において、Ｒ１が、炭素数１から１０のアルキル、炭素数１から１０のアルコキシ、または炭素数２から１０のアルケニルであり；Ｒ２が、水素、ヒドロキシ、オキシラジカル、炭素数１から１０のアルキル、炭素数１から１０のアルコキシ、または炭素数２から１０のアルケニルであり；環Ａ１、環Ａ２、および環Ａ３が独立して、１，４−シクロへキシレン、１，４−シクロヘキセニレン、テトラヒドロピラン−２，５−ジイル、１，３−ジオキサン−２，５−ジイル、１，４−フェニレン、ピリジン−２，５−ジイル、またはナフタレン−２，６−ジイルであり、これらの環において、芳香環上の少なくとも１つの水素は、フッ素、塩素、−ＣＦ３、−ＣＨＦ２、−ＣＨ２Ｆ、−ＯＣＦ３、−ＯＣＨＦ２、または−ＯＣＨ２Ｆで置き換えられてもよく；Ｚ１およびＺ２が独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ＝ＣＨ−、−ＣＦ＝ＣＦ−、−ＣＨ２ＣＨ２ＣＨ２ＣＨ２−、または−ＣＨ２ＣＨ＝ＣＨＣＨ２−であり；ａおよびｂが独立して、０または１である、請求項１に記載の化合物。
【請求項３】
式（１）において、Ｒ１が、炭素数１から１０のアルキル、炭素数１から１０のアルコキシ、または炭素数２から１０のアルケニルであり；Ｒ２が、水素、ヒドロキシ、オキシラジカル、炭素数１から１０のアルキル、炭素数１から１０のアルコキシ、または炭素数２から１０のアルケニルであり；環Ａ１、環Ａ２、および環Ａ３が独立して、１，４−シクロへキシレン、１，４−シクロヘキセニレン、テトラヒドロピラン−２，５−ジイル、１，３−ジオキサン−２，５−ジイル、１，４−フェニレン、またはピリジン−２，５−ジイルであり、これらの環において、芳香環上の少なくとも１つの水素は、フッ素または塩素で置き換えられてもよく；Ｚ１およびＺ２が独立して、単結合、−ＣＯＯ−、−ＣＨ２Ｏ−、−ＣＦ２Ｏ−、−ＣＨ２ＣＨ２−、または−ＣＨ＝ＣＨ−であり；ａおよびｂが独立して、０または１である、請求項１に記載の化合物。
【請求項４】
式（１）において、Ｒ１が、炭素数１から８のアルキル、炭素数２から８のアルケニル、または炭素数２から８のアルコキシであり；Ｒ２が、水素、ヒドロキシ、オキシラジカル、炭素数１から８のアルキル、炭素数１から８のアルコキシ、または炭素数２から８のアルケニルであり；環Ａ１、環Ａ２、および環Ａ３が独立して、１，４−シクロヘキシレン、１，４−フェニレン、または少なくとも１つの水素がフッ素で置き換えられた１，４−フェニレンであり；Ｚ１およびＺ２が独立して、単結合、−ＣＯＯ−、−ＣＨ２Ｏ−、または−ＣＨ２ＣＨ２−であり；ａおよびｂが独立して、０または１である、請求項１に記載の化合物。
【請求項５】
式（１ａ）または（１ｂ）で表される、請求項１に記載の化合物。
2018076252.tif 000063
式（１ａ）または（１ｂ）において、Ｒ１は、炭素数１から８の直鎖アルキル、炭素数２から８の直鎖アルコキシ、または炭素数２から８の直鎖アルケニルであり；Ｒ２は、水素、ヒドロキシ、オキシラジカル、炭素数１から８の直鎖アルキル、炭素数１から８の直鎖アルコキシ、または炭素数２から８の直鎖アルケニルであり；ｃ、ｄ、およびｅは独立して、０から４の整数である。
【請求項６】
式（１ａ）または（１ｂ）において、Ｒ１が、炭素数１から８の直鎖アルキルであり；Ｒ２が、水素、ヒドロキシ、オキシラジカル、または炭素数１から８の直鎖アルキルであり；ｃ、ｄ、およびｅが独立して、０または１である、請求項５に記載の化合物。
【請求項７】
式（１ｃ）または（１ｄ）で表される、請求項１に記載の化合物。
2018076252.tif 000064
式（１ｃ）または（１ｄ）において、Ｒ１は、炭素数１から６の直鎖アルキル、炭素数１から６の直鎖アルコキシ、または炭素数２から６の直鎖アルケニルであり；Ｒ２は、水素、ヒドロキシ、オキシラジカル、炭素数１から６の直鎖アルキル、炭素数１から６の直鎖アルコキシ、または炭素数２から６の直鎖アルケニルである。
【請求項８】
式（１ｃ）または（１ｄ）において、Ｒ１が、炭素数１から６の直鎖アルキルであり；Ｒ２が、水素、ヒドロキシ、オキシラジカル、または炭素数１から６の直鎖アルキルである、請求項７に記載の化合物。
【請求項９】
請求項１から８のいずれか１項に記載の化合物を少なくとも１つ含有する液晶組成物。
【請求項１０】
式（２）から（４）で表される化合物の群から選択された少なくとも１つの化合物をさらに含有する、請求項９に記載の液晶組成物。
2018076252.tif 000065
式（２）から（４）において、
Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２、およびＺ１３は独立して、単結合、−ＣＯＯ−、−ＣＨ２ＣＨ２−、−ＣＨ＝ＣＨ−、または−Ｃ≡Ｃ−である。
【請求項１１】
式（５）から（７）で表される化合物の群から選択された少なくとも１つの化合物をさらに含有する、請求項９または１０に記載の液晶組成物。
2018076252.tif 000066
式（５）から（７）において、
Ｒ１３は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｃ１、環Ｃ２、および環Ｃ３は独立して、１，４−シクロヘキシレン、１，４−フェニレン、少なくとも１つの水素がフッ素で置き換えられた１，４−フェニレン、テトラヒドロピラン−２，５−ジイル、１，３−ジオキサン−２，５−ジイル、またはピリミジン−２，５−ジイルであり；
Ｚ１４、Ｚ１５、およびＺ１６は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−Ｃ≡Ｃ−、または−（ＣＨ２）４−であり；
Ｌ１１およびＬ１２は独立して、水素またはフッ素である。
【請求項１２】
式（８）で表される化合物の群から選択された少なくとも１つの化合物をさらに含有する、請求項９から１１のいずれか１項に記載の液晶組成物。
2018076252.tif 000067
式（８）において、
Ｒ１４は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１２は−Ｃ≡Ｎまたは−Ｃ≡Ｃ−Ｃ≡Ｎであり；
環Ｄ１は独立して、１，４−シクロヘキシレン、１，４−フェニレン、少なくとも１つの水素がフッ素で置き換えられた１，４−フェニレン、テトラヒドロピラン−２，５−ジイル、１，３−ジオキサン−２，５−ジイル、またはピリミジン−２，５−ジイルであり；
Ｚ１７は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、または−Ｃ≡Ｃ−であり；
Ｌ１３およびＬ１４は独立して、水素またはフッ素であり；
ｉは、１、２、３、または４である。
【請求項１３】
式（９）から（１５）で表される化合物の群から選択された少なくとも１つの化合物をさらに含有する、請求項９から１２のいずれか１項に記載の液晶組成物。
2018076252.tif 000068
式（９）から（１５）において、
Ｒ１５、Ｒ１６、およびＲ１７は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１７は、水素またはフッ素であってもよく；
環Ｅ１、環Ｅ２、環Ｅ３、および環Ｅ４は独立して、１，４−シクロヘキシレン、１，４−シクロヘキセニレン、１，４−フェニレン、少なくとも１つの水素がフッ素で置き換えられた１，４−フェニレン、テトラヒドロピラン−２，５−ジイル、またはデカヒドロナフタレン−２，６−ジイルであり；
環Ｅ５および環Ｅ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１８、Ｚ１９、Ｚ２０、およびＺ２１は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＦ２ＯＣＨ２ＣＨ２−、または−ＯＣＦ２ＣＨ２ＣＨ２−であり；
Ｌ１５およびＬ１６は独立して、フッ素または塩素であり；
Ｓ１１は、水素またはメチルであり；
Ｘは、−ＣＨＦ−または−ＣＦ２−であり；
ｊ、ｋ、ｍ、ｎ、ｐ、ｑ、ｒ、およびｓは独立して、０または１であり、ｋ、ｍ、ｎ、およびｐの和は、１または２であり、ｑ、ｒ、およびｓの和は、０、１、２、または３であり、ｔは、１、２、または３である。
【請求項１４】
請求項９から１３のいずれか１項に記載の液晶組成物を少なくとも１つ含有する液晶表示素子。
【発明の詳細な説明】
【技術分野】
【０００１】
本発明は、ピペリジン誘導体、液晶組成物および液晶表示素子に関する。さらに詳しくは、テトラメチルピペリジニルを有する化合物、この化合物を含み、誘電率異方性が正または負の液晶組成物、およびこの組成物を含む液晶表示素子に関する。
【背景技術】
【０００２】
液晶表示素子において、液晶分子の動作モードに基づいた分類は、ＰＣ（phase change）、ＴＮ（twisted nematic）、ＳＴＮ（super twisted nematic）、ＥＣＢ（electrically controlled birefringence）、ＯＣＢ（optically compensated bend）、ＩＰＳ（in-plane switching）、ＶＡ（vertical alignment）、ＦＦＳ（fringe field switching）、ＦＰＡ（field-induced photo-reactive alignment）などのモードである。素子の駆動方式に基づいた分類は、ＰＭ（passive matrix）とＡＭ（active matrix）である。ＰＭは、スタティック（static）、マルチプレックス（multiplex）などに分類され、ＡＭは、ＴＦＴ（thin film transistor）、ＭＩＭ（metal insulator metal）などに分類される。ＴＦＴの分類は非晶質シリコン（amorphous silicon）および多結晶シリコン（polycrystal silicon）である。後者は製造工程によって高温型と低温型とに分類される。光源に基づいた分類は、自然光を利用する反射型、バックライトを利用する透過型、そして自然光とバックライトの両方を利用する半透過型である。
【０００３】
液晶表示素子はネマチック相を有する液晶組成物を含有する。この組成物は適切な特性を有する。この組成物の特性を向上させることによって、良好な特性を有するＡＭ素子を得ることができる。これらの特性における関連を下記の表１にまとめる。組成物の特性を市販されているＡＭ素子に基づいてさらに説明する。ネマチック相の温度範囲は、素子の使用できる温度範囲に関連する。ネマチック相の好ましい上限温度は約７０℃以上であり、そしてネマチック相の好ましい下限温度は約−１０℃以下である。組成物の粘度は素子の応答時間に関連する。素子で動画を表示するためには短い応答時間が好ましい。１ミリ秒でもより短い応答時間が望ましい。したがって、組成物における小さな粘度が好ましい。低い温度における小さな粘度はより好ましい。
【０００４】
2018076252.tif 000002
【０００５】
組成物の光学異方性は、素子のコントラスト比に関連する。素子のモードに応じて、大きな光学異方性または小さな光学異方性、すなわち適切な光学異方性が必要である。組成物の光学異方性（Δｎ）と素子のセルギャップ（ｄ）との積（Δｎ×ｄ）は、コントラスト比を最大にするように設計される。積の適切な値は動作モードの種類に依存する。小さなセルギャップの素子には大きな光学異方性を有する組成物が好ましい。組成物における大きな誘電率異方性は、素子における低いしきい値電圧、小さな消費電力と大きなコントラスト比に寄与する。したがって、正または負に大きな誘電率異方性が好ましい。組成物における大きな比抵抗は、素子における大きな電圧保持率と大きなコントラスト比とに寄与する。したがって、初期段階において大きな比抵抗を有する組成物が好ましい。長時間使用したあと、大きな比抵抗を有する組成物が好ましい。紫外線および熱に対する組成物の安定性は、素子の寿命に関連する。この安定性が高いとき、素子の寿命は長い。このような特性は、コンピュータモニター、液晶テレビなどに用いるＡＭ素子に好ましい。
【０００６】
高分子支持配向（ＰＳＡ；polymer sustained alignment）型の液晶表示素子では、重合体を含有する液晶組成物が用いられる。まず、少量の重合性化合物を添加した組成物を素子に注入する。次に、この素子の基板のあいだに電圧を印加しながら、組成物に紫外線を照射する。重合性化合物は重合して、組成物中に重合体の網目構造を生成する。この組成物では、重合体によって液晶分子の配向を制御することが可能になるので、素子の応答時間が短縮され、画像の焼き付きが改善される。重合体のこのような効果は、ＴＮ、ＥＣＢ、ＯＣＢ、ＩＰＳ、ＶＡ、ＦＦＳ、ＦＰＡのようなモードを有する素子に期待できる。
【０００７】
液晶組成物は、液晶性化合物を混合することによって調製される。この組成物には、重合性化合物、重合開始剤、重合禁止剤、光学活性化合物、酸化防止剤、紫外線吸収剤、光安定剤、熱安定剤、消泡剤のような添加物が必要に応じて添加される。これらの中で、光安定剤は、液晶性化合物がバックライトや太陽からの光によって分解されるのを防止する効果がある。この効果によって、素子の高い電圧保持率が維持されるので、素子の寿命は長くなる。ヒンダードアミン系光安定剤（ＨＡＬＳ；hindered amine light stabilizer）は、このような目的に適しているが、さらに優れた光安定剤の開発が期待されている。
【先行技術文献】
【特許文献】
【０００８】
【特許文献１】特表２００４−５０７６０７号公報
【非特許文献】
【０００９】
【非特許文献１】K. Schoening, W. Fischer, S. Hauck, A. Dichtl, and M. Kuepfert J. Org. Chem. 2009, 74, 1567-1573.
【発明の概要】
【発明が解決しようとする課題】
【００１０】
本発明の第一の課題は、液晶組成物の光分解を防ぐ効果を有し、液晶組成物への高い溶解度を有する化合物を提供することである。第二の課題は、この化合物を含み、そしてネマチック相の高い上限温度、ネマチック相の低い下限温度、小さな粘度、適切な光学異方性、正または負に大きな誘電率異方性、大きな比抵抗、紫外線に対する高い安定性、熱に対する高い安定性、大きな弾性定数などの特性の少なくとも１つを充足する液晶組成物を提供することである。この課題は、光に対して安定な液晶組成物を提供することである。第三の課題は、この組成物を含み、そして素子を使用できる広い温度範囲、短い応答時間、高い電圧保持率、低いしきい値電圧、大きなコントラスト比、小さなフリッカ率、および長い寿命を有する液晶表示素子を提供することである。
【課題を解決するための手段】
【００１１】
本発明は、式（１）で表される化合物、この化合物を含む液晶組成物、およびこの組成物を含む液晶表示素子に関する。Ｒ１などの記号の定義は、項１に記載した。
2018076252.tif 000003
【発明の効果】
【００１２】
本発明の第一の長所は、液晶組成物の光分解を防ぐ効果を有し、液晶組成物への高い溶解度を有する化合物を提供することである。第二の長所は、この化合物を含み、そしてネマチック相の高い上限温度、ネマチック相の低い下限温度、小さな粘度、適切な光学異方性、正または負に大きな誘電率異方性、大きな比抵抗、紫外線に対する高い安定性、熱に対する高い安定性、大きな弾性定数などの特性の少なくとも１つを充足する液晶組成物を提供することである。この長所は、光に対して安定な液晶組成物を提供することである。第三の長所は、この組成物を含み、そして素子を使用できる広い温度範囲、短い応答時間、高い電圧保持率、低いしきい値電圧、大きなコントラスト比、小さなフリッカ率、および長い寿命を有する液晶表示素子を提供することである。
【発明を実施するための形態】
【００１３】
この明細書における用語の使い方は、次のとおりである。「液晶性化合物」、「液晶組成物」、および「液晶表示素子」の用語をそれぞれ「化合物」、「組成物」、および「素子」と略すことがある。「液晶性化合物」は、ネマチック相、スメクチック相などの液晶相を有する化合物、および液晶相を有しないが、上限温度、下限温度、粘度、誘電率異方性のような組成物の物性を調節する目的で添加する化合物の総称である。この化合物は、１，４−シクロヘキシレンや１，４−フェニレンのような六員環を有し、その分子構造は棒状（rod like）である。「液晶表示素子」は液晶表示パネルおよび液晶表示モジュールの総称である。「重合性化合物」は、組成物中に重合体を生成させる目的で添加する化合物である。
【００１４】
液晶組成物は、複数の液晶性化合物を混合することによって調製される。この組成物に、物性をさらに調整する目的で添加物が添加される。重合性化合物、重合開始剤、重合禁止剤、光学活性化合物、酸化防止剤、紫外線吸収剤、光安定剤、熱安定剤、色素、および消泡剤のような添加物が必要に応じて添加される。液晶性化合物や添加物は、このような手順で混合される。液晶性化合物の割合は、添加物を添加した場合であっても、添加物を含まない液晶組成物の重量に基づいた重量百分率（重量％）で表される。添加物の割合は、添加物を含まない液晶組成物の重量に基づいた重量百分率（重量％）で表される。すなわち、液晶性化合物や添加物の割合は、液晶性化合物の全重量に基づいて算出される。重量百万分率（ｐｐｍ）が用いられることもある。重合開始剤および重合禁止剤の割合は、例外的に重合性化合物の重量に基づいて表される。
【００１５】
「透明点」は、液晶性化合物における液晶相−等方相の転移温度である。「液晶相の下限温度」は、液晶性化合物における固体−液晶相（スメクチック相、ネマチック相など）の転移温度である。「ネマチック相の上限温度」は、液晶性化合物と母液晶との混合物または液晶組成物におけるネマチック相−等方相の転移温度であり、「上限温度」と略すことがある。「ネマチック相の下限温度」を「下限温度」と略すことがある。「誘電率異方性を上げる」の表現は、誘電率異方性が正である組成物のときは、その値が正に増加することを意味し、誘電率異方性が負である組成物のときは、その値が負に増加することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性を検討するために、経時変化試験が行われることがある。
【００１６】
式（１）で表される化合物を化合物（１）と略すことがある。式（１）で表される化合物の群から選択された少なくとも１つの化合物を化合物（１）と略すことがある。「化合物（１）」は、式（１）で表される１つの化合物、２つの化合物の混合物、または３つ以上の化合物の混合物を意味する。これらのルールは、他の式で表される化合物についても適用される。式（１）から（１５）において、六角形で囲んだＡ１、Ｂ１、Ｃ１などの記号はそれぞれ環Ａ１、環Ｂ１、環Ｃ１などの環に対応する。六角形は、シクロヘキサンやベンゼンのような六員環を表す。六角形がナフタレンのような縮合環や、アダマンタンのような架橋環を表すことがある。
【００１７】
成分化合物の化学式において、末端基Ｒ１１の記号を複数の化合物に用いた。これらの化合物において、任意の２つのＲ１１が表す２つの基は同一であってもよく、または異なってもよい。例えば、化合物（２）のＲ１１がエチルであり、化合物（３）のＲ１１がエチルであるケースがある。化合物（２）のＲ１１がエチルであり、化合物（３）のＲ１１がプロピルであるケースもある。このルールは、Ｒ１２、Ｒ１３、Ｚ１１などの記号にも適用される。化合物（８）において、添え字ｉが２のとき、２つの環Ｄ１が存在する。この化合物において２つの環Ｄ１が表す２つの基は、同一であってもよく、または異なってもよい。添え字ｉが２より大きいとき、任意の２つの環Ｄ１にも適用される。このルールは、他の記号にも適用される。式（１ａ）などにおいて、ベンゼン環の一辺を横切る直線は、環上の任意の水素がフッ素で置き換えられてもよいことを表す。‘ｃ’などの添え字は、置き換えられた基の数を示す。添え字‘ｃ’が０のとき、そのような置き換えはない。
【００１８】
「少なくとも１つの‘Ａ’」の表現は、‘Ａ’の数が任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できることを意味する。このルールは、「少なくとも１つの‘Ａ’が、‘Ｂ’で置き換えられた」の表現にも適用される。「少なくとも１つの‘Ａ’が、‘Ｂ’、‘Ｃ’、または‘Ｄ’で置き換えられてもよい」という表現は、任意の‘Ａ’が‘Ｂ’で置き換えられた場合、任意の‘Ａ’が‘Ｃ’で置き換えられた場合、および任意の‘Ａ’が‘Ｄ’で置き換えられた場合、さらに複数の‘Ａ’が‘Ｂ’、‘Ｃ’、および／または‘Ｄ’の少なくとも２つで置き換えられた場合を含むことを意味する。例えば、「少なくとも１つの−ＣＨ２−が−Ｏ−または−ＣＨ＝ＣＨ−で置き換えられてもよいアルキル」には、アルキル、アルコキシ、アルコキシアルキル、アルケニル、アルコキシアルケニル、アルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１９】
「Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい」の表現が使われることがある。この表現において、「これらの基において」は、文言どおりに解釈してよい。この表現では、「これらの基」は、アルキル、アルケニル、アルコキシ、アルケニルオキシなどを意味する。すなわち、「これらの基」は、「これらの基において」の用語よりも前に記載された基の総てを表す。
【００２０】
液晶性化合物のアルキルは直鎖状または分岐状であり、環状アルキルを含まない。直鎖状アルキルは、一般的に分岐状アルキルよりも好ましい。これらのことは、アルコキシ、アルケニルなどの末端基についても同様である。１，４−シクロヘキシレンに関する立体配置は、上限温度を上げるためにシスよりもトランスが好ましい。２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、環から水素を２つ除くことによって生成した非対称な二価基にも適用される。
2018076252.tif 000004
【００２１】
本発明は、下記の項などを包含する。
【００２２】
項１．  式（１）で表される化合物。
2018076252.tif 000005
式（１）において、
Ｒ１は、炭素数１から１０のアルキル、炭素数１から１０のアルコキシ、または炭素数２から１０のアルケニルであり、これらの基において、少なくとも１つの水素はフッ素または塩素で置き換えられてもよく；
Ｒ２は、水素、ヒドロキシ、オキシラジカル、炭素数１から１０のアルキル、炭素数１から１０のアルコキシ、または炭素数２から１０のアルケニルであり、これらの基において、炭素に結合した少なくとも１つの水素はフッ素または塩素で置き換えられてもよく；
環Ａ１、環Ａ２、および環Ａ３は独立して、１，４−シクロへキシレン、１，４−シクロヘキセニレン、３，４−ジヒドロ−２Ｈ−ピラン−２，５−ジイル、３，４−ジヒドロ−２Ｈ−ピラン−３，６−ジイル、３，６−ジヒドロ−２Ｈ−ピラン−２，５−ジイル、テトラヒドロピラン−２，５−ジイル、１，３−ジオキサン−２，５−ジイル、１，４−フェニレン、ピリジン−２，５−ジイル、デカヒドロナフタレン−２，６−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、またはナフタレン−２，７−ジイルであり、これらの環において、芳香環上の少なくとも１つの水素は、フッ素、塩素、シアノ、炭素数１から５のアルキル、炭素数１から５のアルコキシ、少なくとも１つの水素がフッ素または塩素で置き換えられた炭素数１から５のアルキル、または少なくとも１つの水素がフッ素または塩素で置き換えられた炭素数１から５のアルコキシで置き換えられてもよく；
Ｚ１およびＺ２は独立して、単結合または炭素数１から１０のアルキレンであり、このアルキレンにおいて、少なくとも１つの−ＣＨ2−は、−Ｏ−、−ＣＯＯ−、または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよく；
ａおよびｂは独立して、０または１である。
【００２３】
項２．  式（１）において、Ｒ１が、炭素数１から１０のアルキル、炭素数１から１０のアルコキシ、または炭素数２から１０のアルケニルであり；Ｒ２が、水素、ヒドロキシ、オキシラジカル、炭素数１から１０のアルキル、炭素数１から１０のアルコキシ、または炭素数２から１０のアルケニルであり；環Ａ１、環Ａ２、および環Ａ３が独立して、１，４−シクロへキシレン、１，４−シクロヘキセニレン、テトラヒドロピラン−２，５−ジイル、１，３−ジオキサン−２，５−ジイル、１，４−フェニレン、ピリジン−２，５−ジイル、またはナフタレン−２，６−ジイルであり、これらの環において、芳香環上の少なくとも１つの水素は、フッ素、塩素、−ＣＦ３、−ＣＨＦ２、−ＣＨ２Ｆ、−ＯＣＦ３、−ＯＣＨＦ２、または−ＯＣＨ２Ｆで置き換えられてもよく；Ｚ１およびＺ２が独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ＝ＣＨ−、−ＣＦ＝ＣＦ−、−ＣＨ２ＣＨ２ＣＨ２ＣＨ２−、または−ＣＨ２ＣＨ＝ＣＨＣＨ２−であり；ａおよびｂが独立して、０または１である、項１に記載の化合物。
【００２４】
項３．  式（１）において、Ｒ１が、炭素数１から１０のアルキル、炭素数１から１０のアルコキシ、または炭素数２から１０のアルケニルであり；Ｒ２が、水素、ヒドロキシ、オキシラジカル、炭素数１から１０のアルキル、炭素数１から１０のアルコキシ、または炭素数２から１０のアルケニルであり；環Ａ１、環Ａ２、および環Ａ３が独立して、１，４−シクロへキシレン、１，４−シクロヘキセニレン、テトラヒドロピラン−２，５−ジイル、１，３−ジオキサン−２，５−ジイル、１，４−フェニレン、またはピリジン−２，５−ジイルであり、これらの環において、芳香環上の少なくとも１つの水素は、フッ素または塩素で置き換えられてもよく；Ｚ１およびＺ２が独立して、単結合、−ＣＯＯ−、−ＣＨ２Ｏ−、−ＣＦ２Ｏ−、−ＣＨ２ＣＨ２−、または−ＣＨ＝ＣＨ−であり；ａおよびｂが独立して、０または１である、項１に記載の化合物。
【００２５】
項４．  式（１）において、Ｒ１が、炭素数１から８のアルキル、炭素数２から８のアルケニル、または炭素数２から８のアルコキシであり；Ｒ２が、水素、ヒドロキシ、オキシラジカル、炭素数１から８のアルキル、炭素数１から８のアルコキシ、または炭素数２から８のアルケニルであり；環Ａ１、環Ａ２、および環Ａ３が独立して、１，４−シクロヘキシレン、１，４−フェニレン、または少なくとも１つの水素がフッ素で置き換えられた１，４−フェニレンであり；Ｚ１およびＺ２が独立して、単結合、−ＣＯＯ−、−ＣＨ２Ｏ−、または−ＣＨ２ＣＨ２−であり；ａおよびｂが独立して、０または１である、項１に記載の化合物。
【００２６】
項５．  式（１ａ）または（１ｂ）で表される、項１に記載の化合物。
2018076252.tif 000006
式（１ａ）または（１ｂ）において、Ｒ１は、炭素数１から８の直鎖アルキル、炭素数２から８の直鎖アルコキシ、または炭素数２から８の直鎖アルケニルであり；Ｒ２は、水素、ヒドロキシ、オキシラジカル、炭素数１から８の直鎖アルキル、炭素数１から８の直鎖アルコキシ、または炭素数２から８の直鎖アルケニルであり；ｃ、ｄ、およびｅは独立して、０から４の整数である。
【００２７】
項６．  式（１ａ）または（１ｂ）において、Ｒ１が、炭素数１から８の直鎖アルキルであり；Ｒ２が、水素、ヒドロキシ、オキシラジカル、または炭素数１から８の直鎖アルキルであり；ｃ、ｄ、およびｅが独立して、０または１である、項５に記載の化合物。
【００２８】
項７．  式（１ｃ）または（１ｄ）で表される、項１に記載の化合物。
2018076252.tif 000007
式（１ｃ）または（１ｄ）において、Ｒ１は、炭素数１から６の直鎖アルキル、炭素数１から６の直鎖アルコキシ、または炭素数２から６の直鎖アルケニルであり；Ｒ２は、水素、ヒドロキシ、オキシラジカル、炭素数１から６の直鎖アルキル、炭素数１から６の直鎖アルコキシ、または炭素数２から６の直鎖アルケニルである。
【００２９】
項８．  式（１ｃ）または（１ｄ）において、Ｒ１が、炭素数１から６の直鎖アルキルであり；Ｒ２が、水素、ヒドロキシ、オキシラジカル、または炭素数１から６の直鎖アルキルである、項７に記載の化合物。
【００３０】
項９．  項１から８のいずれか１項に記載の化合物を少なくとも１つ含有する液晶組成物。
【００３１】
項１０．  式（２）から（４）で表される化合物の群から選択された少なくとも１つの化合物をさらに含有する、項９に記載の液晶組成物。
2018076252.tif 000008
式（２）から（４）において、
Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２、およびＺ１３は独立して、単結合、−ＣＯＯ−、−ＣＨ２ＣＨ２−、−ＣＨ＝ＣＨ−、または−Ｃ≡Ｃ−である。
【００３２】
項１１．  式（５）から（７）で表される化合物の群から選択された少なくとも１つの化合物をさらに含有する、項９または１０に記載の液晶組成物。
2018076252.tif 000009
式（５）から（７）において、
Ｒ１３は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１１は、フッ素、塩素、−ＯＣＦ3、−ＯＣＨＦ2、−ＣＦ3、−ＣＨＦ2、−ＣＨ2Ｆ、−ＯＣＦ2ＣＨＦ2、または−ＯＣＦ2ＣＨＦＣＦ3であり；
環Ｃ１、環Ｃ２、および環Ｃ３は独立して、１，４−シクロヘキシレン、１，４−フェニレン、少なくとも１つの水素がフッ素で置き換えられた１，４−フェニレン、テトラヒドロピラン−２，５−ジイル、１，３−ジオキサン−２，５−ジイル、またはピリミジン−２，５−ジイルであり；
Ｚ１４、Ｚ１５、およびＺ１６は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−Ｃ≡Ｃ−、または−（ＣＨ２）４−であり；
Ｌ１１およびＬ１２は独立して、水素またはフッ素である。
【００３３】
項１２．  式（８）で表される化合物の群から選択された少なくとも１つの化合物をさらに含有する、項９から１１のいずれか１項に記載の液晶組成物。
2018076252.tif 000010
式（８）において、
Ｒ１４は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１２は−Ｃ≡Ｎまたは−Ｃ≡Ｃ−Ｃ≡Ｎであり；
環Ｄ１は独立して、１，４−シクロヘキシレン、１，４−フェニレン、少なくとも１つの水素がフッ素で置き換えられた１，４−フェニレン、テトラヒドロピラン−２，５−ジイル、１，３−ジオキサン−２，５−ジイル、またはピリミジン−２，５−ジイルであり；
Ｚ１７は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、または−Ｃ≡Ｃ−であり；
Ｌ１３およびＬ１４は独立して、水素またはフッ素であり；
ｉは、１、２、３、または４である。
【００３４】
項１３．  式（９）から（１５）で表される化合物の群から選択された少なくとも１つの化合物をさらに含有する、項９から１２のいずれか１項に記載の液晶組成物。
2018076252.tif 000011
式（９）から（１５）において、
Ｒ１５、Ｒ１６、およびＲ１７は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１７は、水素またはフッ素であってもよく；
環Ｅ１、環Ｅ２、環Ｅ３、および環Ｅ４は独立して、１，４−シクロヘキシレン、１，４−シクロヘキセニレン、１，４−フェニレン、少なくとも１つの水素がフッ素で置き換えられた１，４−フェニレン、テトラヒドロピラン−２，５−ジイル、またはデカヒドロナフタレン−２，６−ジイルであり；
環Ｅ５および環Ｅ６は独立して、１，４−シクロヘキシレン、１，４−シクロヘキセニレン、１，４−フェニレン，テトラヒドロピラン−２，５−ジイル、またはデカヒドロナフタレン−２，６−ジイルであり；
Ｚ１８、Ｚ１９、Ｚ２０、およびＺ２１は独立して、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＦ２ＯＣＨ２ＣＨ２−、または−ＯＣＦ２ＣＨ２ＣＨ２−であり；
Ｌ１５およびＬ１６は独立して、フッ素または塩素であり；
Ｓ１１は、水素またはメチルであり；
Ｘは、−ＣＨＦ−または−ＣＦ２−であり；
ｊ、ｋ、ｍ、ｎ、ｐ、ｑ、ｒ、およびｓは独立して、０または１であり、ｋ、ｍ、ｎ、およびｐの和は、１または２であり、ｑ、ｒ、およびｓの和は、０、１、２、または３であり、ｔは、１、２、または３である。
【００３５】
項１４．  項９から１３のいずれか１項に記載の液晶組成物を少なくとも１つ含有する液晶表示素子。
【００３６】
本発明は、次の項も含む。（ａ）重合性化合物、重合開始剤、重合禁止剤、光学活性化合物、酸化防止剤、紫外線吸収剤、化合物（１）とは異なる光安定剤、熱安定剤、消泡剤のような添加物の１つ、２つ、または少なくとも３つをさらに含有する上記の液晶組成物。（ｂ）上記の液晶組成物に重合性化合物を添加して調製した重合性組成物。（ｃ）この重合性組成物を重合させることによって調製した液晶複合体。（ｄ）この液晶複合体を含有する高分子支持配向（ＰＳＡ）型の液晶表示素子。（ｅ）化合物（１）の光安定剤としての使用。（ｆ）化合物（１）の熱安定剤としての使用。（ｇ）化合物（１）とは異なる光安定剤と化合物（１）とを組み合わせた使用。（ｈ）上記の液晶組成物に光学活性化合物を添加することによって光学活性な組成物としての使用。
【００３７】
化合物（１）の態様、化合物（１）の合成、液晶組成物、および液晶表示素子について順に説明する。
【００３８】
１．化合物（１）の態様
本発明の化合物（１）は、テトラメチルピペリジニルを末端に有し、棒状の骨格を有することを特徴とする。この化合物は、ヒンダードアミン系の光安定剤として有用である。化合物（１）は、液晶性化合物の光反応によって生成した分解生成物をトラップするのに適している。この化合物は、液晶性化合物の混合物、すなわち液晶組成物に添加することができる。この化合物は、液晶組成物への高い溶解度を有するからである。化合物（１）は、この液晶性化合物がバックライトや太陽からの光によって分解するのを防止する効果がある。化合物（１）は、熱安定剤としての効果も有するようである。
【００３９】
液晶表示素子を長時間使用すると、液晶性化合物は、光で分解して分解生成物を生成する傾向がある。この生成物は不純物であるから素子にとっては好ましくない。この不純物は、コントラスト比の低下、表示むらの発生、画像の焼き付きのような現象を引き起こすからである。この現象は、目視で容易に識別できるうえ、その程度がわずかであっても非常に目立つ。したがって、従来の光安定剤より、１％でも不純物の生成量の少ない光安定剤が好ましい。化合物（１）は、そのような光安定剤である。
【００４０】
化合物（１）の好ましい例について説明をする。化合物（１）における置換基Ｒ、環Ａ、および結合基Ｚの好ましい例は、化合物（１）の下位式にも適用される。化合物（１）において、これらの基の種類を適切に組み合わせることによって、特性を任意に調整することが可能である。化合物の特性に大きな差異がないので、化合物（１）は、２Ｈ（重水素）、１３Ｃなどの同位体を天然存在比の量より多く含んでもよい。
2018076252.tif 000012
【００４１】
式（１）において、Ｒ１は、炭素数１から１０のアルキル、炭素数１から１０のアルコキシ、または炭素数２から１０のアルケニルであり、これらの基において、少なくとも１つの水素はフッ素または塩素で置き換えられてもよい。
【００４２】
好ましいアルキルは、メチル、エチル、プロピル、ブチル、ペンチル、ヘキシル、ヘプチル、またはオクチルである。さらに好ましいアルキルは、粘度を下げるためにメチル、エチル、プロピル、ブチル、またはペンチルである。
【００４３】
好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
【００４４】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００４５】
少なくとも１つの水素がフッ素または塩素で置き換えられたアルキルの好ましい例は、フルオロメチル、２−フルオロエチル、３−フルオロプロピル、４−フルオロブチル、５−フルオロペンチル、６−フルオロヘキシル、７−フルオロヘプチル、または８−フルオロオクチルである。さらに好ましい例は、誘電率異方性を上げるためにフルオロメチル、２−フルオロエチル、３−フルオロプロピル、４−フルオロブチル、または５−フルオロペンチルである。
【００４６】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために２，２−ジフルオロビニルまたは４，４−ジフルオロ−３−ブテニルである。
【００４７】
式（１）において、Ｒ２は、水素、ヒドロキシ、オキシラジカル、炭素数１から１０のアルキル、炭素数１から１０のアルコキシ、または炭素数２から１０のアルケニルであり、これらの基において、炭素に結合した少なくとも１つの水素はフッ素または塩素で置き換えられてもよい。ヒドロキシは−ＯＨであり、オキシラジカルは＞Ｎ−Ｏ・の部分を有する遊離基である。好ましいＲ２は、水素、ヒドロキシ、オキシラジカル、炭素数１から３のアルキル、または炭素数１から３のアルコキシである。さらに好ましいＲ２は、水素、ヒドロキシ、オキシラジカル、メチル、エチル、プロピル、イソプロピル、メトキシ、またはエトキシである。特に好ましいＲ２は、水素、ヒドロキシ、オキシラジカル、メチル、またはメトキシである。最も好ましいＲ２は、水素、メチル、またはメトキシである。最も好ましいＲ２は、水素、ヒドロキシ、またはメチルでもある。最も好ましいＲ２は、ヒドロキシ、メチル、またはメトキシでもある。
【００４８】
式（１）において、環Ａ１、環Ａ２、および環Ａ３は独立して、１，４−シクロへキシレン、１，４−シクロヘキセニレン、３，４−ジヒドロ−２Ｈ−ピラン−２，５−ジイル、３，４−ジヒドロ−２Ｈ−ピラン−３，６−ジイル、３，６−ジヒドロ−２Ｈ−ピラン−２，５−ジイル、テトラヒドロピラン−２，５−ジイル、１，３−ジオキサン−２，５−ジイル、１，４−フェニレン、ピリジン−２，５−ジイル、デカヒドロナフタレン−２，６−ジイル、ナフタレン−１，３−ジイル、ナフタレン−１，４−ジイル、ナフタレン−１，５−ジイル、ナフタレン−１，６−ジイル、ナフタレン−１，７−ジイル、ナフタレン−１，８−ジイル、ナフタレン−２，３−ジイル、ナフタレン−２，６−ジイル、またはナフタレン−２，７−ジイルであり、これらの環において、芳香環上の少なくとも１つの水素は、フッ素、塩素、シアノ、炭素数１から５のアルキル、炭素数１から５のアルコキシ、少なくとも１つの水素がフッ素または塩素で置き換えられた炭素数１から５のアルキル、または少なくとも１つの水素がフッ素または塩素で置き換えられた炭素数１から５のアルコキシで置き換えられてもよい。
【００４９】
３，４−ジヒドロ−２Ｈ−ピラン−２，５−ジイル、３，４−ジヒドロ−２Ｈ−ピラン−３，６−ジイル、および３，６−ジヒドロ−２Ｈ−ピラン−２，５−ジイルは、順に下記の二価基またはその鏡像の二価基を意味する。
2018076252.tif 000013
【００５０】
好ましい環Ａ１、環Ａ２、または環Ａ３は、１，４−シクロへキシレン、１，４−シクロヘキセニレン、テトラヒドロピラン−２，５−ジイル、１，３−ジオキサン−２，５−ジイル、１，４−フェニレン、ピリジン−２，５−ジイル、またはナフタレン−２，６−ジイルである。これらの環において、芳香環上の少なくとも１つの水素は、フッ素、塩素、−ＣＦ３、−ＣＨＦ２、−ＣＨ２Ｆ、−ＯＣＦ３、−ＯＣＨＦ２、または−ＯＣＨ２Ｆで置き換えられてもよい。さらに好ましい環Ａ１、環Ａ２、または環Ａ３は、１，４−シクロへキシレン、１，４−シクロヘキセニレン、テトラヒドロピラン−２，５−ジイル、１，３−ジオキサン−２，５−ジイル、１，４−フェニレン、またはピリジン−２，５−ジイルであり、これらの環において、芳香環上の少なくとも１つの水素は、フッ素または塩素で置き換えられてもよい。特に好ましい環Ａ１、環Ａ２、または環Ａ３は、１，４−シクロヘキシレン、１，４−フェニレン、または少なくとも１つの水素がフッ素で置き換えられた１，４−フェニレンである。最も好ましい環Ａ１、環Ａ２、または環Ａ３は、１，４−フェニレンである。
【００５１】
式（１）において、Ｚ１およびＺ２は独立して、単結合または炭素数１から１０のアルキレンであり、このアルキレンにおいて、少なくとも１つの−ＣＨ2−は、−Ｏ−、−ＣＯＯ−、または−ＯＣＯ−で置き換えられてもよく、少なくとも１つの−ＣＨ２−ＣＨ２−は、−ＣＨ＝ＣＨ−または−Ｃ≡Ｃ−で置き換えられてもよく、これらの基において、少なくとも１つの水素は、フッ素または塩素で置き換えられてもよい。
【００５２】
好ましいＺ１またはＺ２は、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＦ２ＣＦ２−、−ＣＨ＝ＣＨ−、−ＣＦ＝ＣＦ−、−ＣＨ２ＣＨ２ＣＨ２ＣＨ２−、または−ＣＨ２ＣＨ＝ＣＨＣＨ２−である。さらに好ましいＺ１またはＺ２は、単結合、−ＣＯＯ−、−ＣＨ２Ｏ−、−ＣＦ２Ｏ−、−ＣＨ２ＣＨ２−、または−ＣＨ＝ＣＨ−である。特に好ましいＺ１またはＺ２は、単結合、−ＣＯＯ−、−ＣＨ２Ｏ−、または−ＣＨ２ＣＨ２−である。最も好ましいＺ１またはＺ２は、単結合である。
【００５３】
式（１）において、添え字ａおよびｂは独立して、０または１である。すなわち、環の数は２から４である。好ましい環の数は、２または３である。さらに好ましい環の数は、３である。
【００５４】
上記の好ましい例を参照しながら、置換基Ｒ、環Ａ、結合基Ｚ、添え字ａ、ｂを組み合わせを適切に選択することによって、目的とする特性を有する化合物（１）を得ることができる。化合物（１）の好ましい例は、項２、項３などに記載した化合物である。
【００５５】
２．化合物（１）の合成
化合物（１）の合成法について説明する。化合物（１）は、有機合成化学の方法を適切に組み合わせることにより合成できる。この方法は、フーベン−ヴァイル（Houben-Wyle, Methoden der Organische Chemie, Georg-Thieme Verlag, Stuttgart）、オーガニック・シンセシズ（Organic Syntheses, John Wily & Sons, Inc.）、オーガニック・リアクションズ（Organic Reactions, John Wily & Sons Inc.）、コンプリヘンシブ・オーガニック・シンセシス（Comprehensive Organic Synthesis, Pergamon Press）、新実験化学講座（丸善）などの成書に記載されている。
【００５６】
２−１．結合基Ｚの生成
結合基Ｚ１またはＺ２を生成する方法に関して、最初にスキームを示す。次に、方法（１）から（１１）でスキームに記載した反応を説明する。このスキームにおいて、ＭＳＧ１（またはＭＳＧ２）は少なくとも１つの環を有する１価の有機基である。スキームで用いた複数のＭＳＧ１（またはＭＳＧ２）が表わす一価の有機基は、同一であってもよいし、または異なってもよい。化合物（１Ａ）から（１Ｊ）は化合物（１）に相当する。
【００５７】
2018076252.tif 000014
【００５８】
2018076252.tif 000015
【００５９】
（１）単結合の生成
公知の方法で合成されるアリールホウ酸（２１）とハロゲン化物（２２）とを、炭酸塩およびテトラキス（トリフェニルホスフィン）パラジウムのような触媒の存在下で反応させて化合物（１Ａ）を合成する。この化合物（１Ａ）は、公知の方法で合成されるハロゲン化物（２３）にｎ−ブチルリチウムを、次いで塩化亜鉛を反応させ、ジクロロビス（トリフェニルホスフィン）パラジウムのような触媒の存在下でハロゲン化物（２２）を反応させることによっても合成される。
【００６０】
（２）−ＣＯＯ−の生成
ハロゲン化物（２３）にｎ−ブチルリチウムを、続いて二酸化炭素を反応させてカルボン酸（２４）を得る。公知の方法で合成される化合物（２５）とカルボン酸（２４）とをＤCＣ（１，３−ジシクロヘキシルカルボジイミド）とＤＭＡＰ（４−ジメチルアミノピリジン）の存在下で脱水させて化合物（１Ｂ）を合成する。
【００６１】
（３）−ＣＦ２Ｏ−の生成
化合物（１Ｂ）をローソン試薬のような硫黄化剤で処理してチオノエステル（２６）を得る。チオノエステル（２６）をフッ化水素ピリジン錯体とＮＢＳ（Ｎ−ブロモスクシンイミド）でフッ素化し、化合物（１Ｃ）を合成する。M. Kuroboshi et al., Chem. Lett., 1992，827.を参照。化合物（１Ｃ）はチオノエステル（２６）をＤＡＳＴ（（ジエチルアミノ）サルファートリフルオリド）でフッ素化しても合成される。W. H. Bunnelle et al., J. Org. Chem. 1990, 55, 768.を参照。Peer. Kirsch et al., Angew. Chem. Int. Ed. 2001, 40, 1480. に記載の方法によってこの結合基を生成させることも可能である。
【００６２】
（４）−ＣＨ＝ＣＨ−の生成
ハロゲン化物（２２）をｎ−ブチルリチウムで処理した後、ＤＭＦ（Ｎ，Ｎ−ジメチルホルムアミド）などのホルムアミドと反応させてアルデヒド（２８）を得る。公知の方法で合成されるホスホニウム塩（２７）をカリウムｔ−ブトキシドのような塩基で処理してリンイリドを発生させる。このリンイリドをアルデヒド（２８）に反応させて化合物（１Ｄ）を合成する。反応条件によってはシス体が生成するので、必要に応じて公知の方法によりシス体をトランス体に異性化する。
【００６３】
（５）−ＣＨ２ＣＨ２−の生成
化合物（１Ｄ）をパラジウム炭素のような触媒の存在下で水素化することにより、化合物（１Ｅ）を合成する。
【００６４】
（６）−（ＣＨ２）４−の生成
ホスホニウム塩（２７）の代わりにホスホニウム塩（２９）を用い、方法（４）の方法に従って−（ＣＨ２）２−ＣＨ＝ＣＨ−を有する化合物を得る。これを接触水素化して化合物（１Ｆ）を合成する。
【００６５】
（７）−ＣＨ２ＣＨ＝ＣＨＣＨ２−の生成
ホスホニウム塩（２７）の代わりにホスホニウム塩（３０）を、アルデヒド（２８）の代わりにアルデヒド（３１）を用い、方法（４）の方法に従って化合物（１Ｇ）を合成する。反応条件によってはトランス体が生成するので、必要に応じて公知の方法によりトランス体をシス体に異性化する。
【００６６】
（８）−Ｃ≡Ｃ−の生成
ジクロロパラジウムとハロゲン化銅との触媒存在下で、ハロゲン化物（２３）に２−メチル−３−ブチン−２−オールを反応させたのち、塩基性条件下で脱保護して化合物（３２）を得る。ジクロロパラジウムとハロゲン化銅との触媒存在下、化合物（３２）をハロゲン化物（２２）と反応させて、化合物（１Ｈ）を合成する。
【００６７】
（９）−ＣＦ＝ＣＦ−の生成
ハロゲン化物（２３）をｎ−ブチルリチウムで処理したあと、テトラフルオロエチレンを反応させて化合物（３３）を得る。ハロゲン化物（２２）をｎ−ブチルリチウムで処理したあと化合物（３３）と反応させて化合物（１Ｉ）を合成する。
【００６８】
（１０）−ＯＣＨ２−の生成
アルデヒド（２８）を水素化ホウ素ナトリウムなどの還元剤で還元して化合物（３４）を得る。化合物（３４）を臭化水素酸などで臭素化して臭化物（３５）を得る。炭酸カリウムなどの塩基存在下で、臭化物（３５）を化合物（３６）と反応させて化合物（１Ｊ）を合成する。
【００６９】
（１１）−ＣＦ２ＣＦ２−の生成
J. Am. Chem. Soc., 2001, 123, 5414. に記載された方法に従い、ジケトン（−ＣＯＣＯ−）をフッ化水素触媒の存在下、四フッ化硫黄でフッ素化して−（ＣＦ２）２−を有する化合物を得る。
【００７０】
２−２．原料
２，２，６，６−テトラメチルピペリジン環の原料は、４−ヒドロキシ−２，２，６，６−テトラメチルピペリジン、２，２，６，６−テトラメチル−４−ピペリドンなどであり、これらはシグマ・アルドリッチ（Sigma-Aldrich Co. LLC.）から入手できる。
【００７１】
３．液晶組成物
３−１．成分化合物
本発明の液晶組成物について説明をする。この組成物は、少なくとも１つの化合物（１）を成分Ａとして含む。この組成物は、２つまたは３つ以上の化合物（１）を含んでもよい。化合物（１）の好ましい割合は、紫外線に対して高い安定性を維持するために、０．０１重量％以上であり、液晶組成物へ溶解させるために５重量％以下である。さらに好ましい割合は０．０５重量％から２重量％の範囲である。最も好ましい割合は、０．０５重量％から１重量％の範囲である。
【００７２】
2018076252.tif 000016
【００７３】
この組成物は、化合物（１）を成分Ａとして含有し、表２に示す成分Ｂ、Ｃ、Ｄ、およびＥから選択された液晶性化合物をさらに含有することが好ましい。この組成物を調製するときには、誘電率異方性の正負と大きさとを考慮して成分Ｂ、Ｃ、Ｄ、およびＥを選択することが好ましい。この組成物は、化合物（１）から（１５）とは異なる液晶性化合物を含んでもよい。この組成物は、そのような液晶性化合物を含まなくてもよい。
【００７４】
成分Ｂは、２つの末端基がアルキルなどである化合物である。成分Ｂの好ましい例として、化合物（２−１）から（２−１１）、化合物（３−１）から（３−１９）、および化合物（４−１）から（４−７）を挙げることができる。これらの化合物において、Ｒ１１およびＲ１２は独立して、炭素数１から１０のアルキルまたは炭素数２から１０のアルケニルであり、このアルキルおよびアルケニルおいて、少なくとも１つの−ＣＨ２−は−Ｏ−で置き換えられてもよく、これらの基において、少なくとも１つの水素はフッ素で置き換えられてもよい。
【００７５】
2018076252.tif 000017
【００７６】
成分Ｂは、小さな誘電率異方性を有する。成分Ｂは中性に近い。化合物（２）は、粘度を下げるまたは光学異方性を調整する効果がある。化合物（３）および（４）は、上限温度を上げることによってネマチック相の温度範囲を広げる、または光学異方性を調整する効果がある。
【００７７】
成分Ｂの割合を増加させるにつれて組成物の粘度は小さくなるが誘電率異方性が小さくなる。そこで、素子のしきい値電圧の要求値を満たす限り、この割合は大きい方が好ましい。ＩＰＳ、ＶＡなどのモード用の組成物を調製する場合には、成分Ｂの割合は、好ましくは３０重量％以上であり、さらに好ましくは４０重量％以上である。
【００７８】
成分Ｃは、右末端にハロゲンまたはフッ素含有基を有する化合物である。成分Ｃの好ましい例として、化合物（５−１）から（５−１６）、化合物（６−１）から（６−１１３）、化合物（７−１）から（７−５７）を挙げることができる。これらの化合物において、Ｒ１３は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい。Ｘ１１は、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３である。
【００７９】
2018076252.tif 000018
【００８０】
2018076252.tif 000019
【００８１】
2018076252.tif 000020
【００８２】
2018076252.tif 000021
【００８３】
2018076252.tif 000022
【００８４】
2018076252.tif 000023
【００８５】
成分Ｃは、誘電率異方性が正であり、熱や光に対する安定性が非常に良好であるので、ＩＰＳ、ＦＦＳ、ＯＣＢなどのモード用の組成物を調製する場合に用いられる。成分Ｃの割合は、１重量％から９９重量％の範囲が適しており、好ましくは１０重量％から９７重量％の範囲、さらに好ましくは４０重量％から９５重量％の範囲である。成分Ｃを誘電率異方性が負である組成物に添加する場合、成分Ｃの割合は３０重量％以下が好ましい。成分Ｃを添加することにより、組成物の弾性定数を調整し、素子の電圧−透過率曲線を調整することが可能となる。
【００８６】
成分Ｄは、右末端基が−Ｃ≡Ｎまたは−Ｃ≡Ｃ−Ｃ≡Ｎである化合物（８）である。成分Ｄの好ましい例として、化合物（８−１）から（８−６４）を挙げることができる。これらの化合物において、Ｒ１４は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい。Ｘ１２は−Ｃ≡Ｎまたは−Ｃ≡Ｃ−Ｃ≡Ｎである。
【００８７】
2018076252.tif 000024
【００８８】
2018076252.tif 000025
【００８９】
成分Ｄは、誘電率異方性が正であり、その値が大きいので、ＴＮなどのモード用の組成物を調製する場合に用いられる。この成分Ｄを添加することにより、組成物の誘電率異方性を上げることができる。成分Ｄは、液晶相の温度範囲を広げる、粘度を調整する、または光学異方性を調整する、という効果がある。成分Ｄは、素子の電圧−透過率曲線の調整にも有用である。
【００９０】
ＴＮなどのモード用の組成物を調製する場合には、成分Ｄの割合は、１重量％から９９重量％の範囲が適しており、好ましくは１０重量％から９７重量％の範囲、さらに好ましくは４０重量％から９５重量％の範囲である。成分Ｄを誘電率異方性が負である組成物に添加する場合、成分Ｄの割合は３０重量％以下が好ましい。成分Ｄを添加することにより、組成物の弾性定数を調整し、素子の電圧−透過率曲線を調整することが可能となる。
【００９１】
成分Ｅは、化合物（９）から（１５）である。これらの化合物は、２，３−ジフルオロ−１，４−フェニレンのように、ラテラル位が２つのハロゲンで置換されたフェニレンを有する。成分Ｅの好ましい例として、化合物（９−１）から（９−８）、化合物（１０−１）から（１０−１７）、化合物（１１−１）、化合物（１２−１）から（１２−３）、化合物（１３−１）から（１３−１１）、化合物（１４−１）から（１４−３）、および化合物（１５−１）から（１５−３）を挙げることができる。これらの化合物において、Ｒ１５、Ｒ１６、およびＲ１７は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１７は、水素またはフッ素であってもよいい。
【００９２】
2018076252.tif 000026
【００９３】
2018076252.tif 000027
【００９４】
成分Ｅは、誘電率異方性が負に大きい。成分Ｅは、ＩＰＳ、ＶＡ、ＰＳＡなどのモード用の組成物を調製する場合に用いられる。成分Ｅの割合を増加させるにつれて組成物の誘電率異方性が負に大きくなるが、粘度が大きくなる。そこで、素子のしきい値電圧の要求値を満たす限り、この割合は小さい方が好ましい。誘電率異方性が−５程度であることを考慮すると、充分な電圧駆動をさせるには、割合が４０重量％以上であることが好ましい。
【００９５】
成分Ｅのうち、化合物（９）は二環化合物であるので、粘度を下げる、光学異方性を調整する、または誘電率異方性を上げる効果がある。化合物（１０）および（１１）は三環化合物であるので、上限温度を上げる、光学異方性を上げる、または誘電率異方性を上げるという効果がある。化合物（１２）から（１５）は、誘電率異方性を上げるという効果がある。
【００９６】
ＩＰＳ、ＶＡ、ＰＳＡなどのモード用の組成物を調製する場合には、成分Ｅの割合は、好ましくは４０重量％以上であり、さらに好ましくは５０重量％から９５重量％の範囲である。成分Ｅを誘電率異方性が正である組成物に添加する場合は、成分Ｅの割合は３０重量％以下が好ましい。成分Ｅを添加することにより、組成物の弾性定数を調整し、素子の電圧−透過率曲線を調整することが可能となる。
【００９７】
化合物（１）に成分Ｂ、Ｃ、Ｄ、およびＥを適切に組み合わせることによって熱や光に対する高い安定性、高い上限温度、低い下限温度、小さな粘度、適切な光学異方性（すなわち、大きな光学異方性または小さな光学異方性）、正または負に大きな誘電率異方性、大きな比抵抗、適切な弾性定数（すなわち、大きな弾性定数または小さな弾性定数）などの物性の少なくとも１つを充足する液晶組成物を調製することができる。このような組成物を含む素子は、素子を使用できる広い温度範囲、短い応答時間、大きな電圧保持率、低いしきい値電圧、大きなコントラスト比、小さなフリッカ率、および長い寿命を有する。
【００９８】
素子を長時間使用すると、表示画面にフリッカ（flicker）が発生することがある。フリッカ率（％）は、（｜正の電圧を印加したときの輝度−負の電圧を印加したときの輝度｜）／平均輝度）×１００、によって表すことができる。フリッカ率が０％から１％の範囲である素子は、素子を長時間使用しても、表示画面にフリッカ（flicker）が発生しにくい。このフリッカは、画像の焼き付きに関連し、交流で駆動させる際に正フレームの電位と負フレームの電位との間に差が生じることによって発生すると推定される。化合物（１）を含有する組成物は、フリッカの発生を低減させるのにも有用である。
【００９９】
３−２．添加物
液晶組成物は公知の方法によって調製される。例えば、成分化合物を混合し、そして加熱によって互いに溶解させる。用途に応じて、この組成物に添加物を添加してよい。添加物の例は、重合性化合物、重合開始剤、重合禁止剤、光学活性化合物、酸化防止剤、紫外線吸収剤、光安定剤、熱安定剤、色素、消泡剤などである。このような添加物は当業者によく知られており、文献に記載されている。
【０１００】
ＰＳＡ（polymer sustained alignment；高分子支持配向）モードを有する液晶表示素子では、組成物が重合体を含有する。重合性化合物は、組成物中に重合体を生成させる目的で添加される。電極間に電圧を印加した状態で紫外線を照射して、重合性化合物を重合させることによって、組成物の中に重合体を生成させる。この方法によって、適切なプレチルトが達成されるので、応答時間が短縮され、画像の焼き付きが改善された素子が作製される。
【０１０１】
重合性化合物の好ましい例は、アクリレート、メタクリレート、ビニル化合物、ビニルオキシ化合物、プロペニルエーテル、エポキシ化合物（オキシラン、オキセタン）、およびビニルケトンである。さらに好ましい例は、少なくとも１つのアクリロイルオキシを有する化合物および少なくとも１つのメタクリロイルオキシを有する化合物である。さらに好ましい例には、アクリロイルオキシとメタクリロイルオキシの両方を有する化合物も含まれる。
【０１０２】
さらに好ましい例は、化合物（Ｍ−１）から（Ｍ−１８）である。これらの化合物において、Ｒ２５からＲ３１は独立して、水素またはメチルであり；Ｒ３２、Ｒ３３、およびＲ３４は独立して、水素または炭素数１から５のアルキルであり、Ｒ３２、Ｒ３３、およびＲ３４の少なくとも１つは炭素数１から５のアルキルであり；ｖ、ｗ、およびｘは独立して、０または１であり；ｕおよびｖは独立して、１から１０の整数である。Ｌ２１からＬ２６は独立して、水素またはフッ素であり；Ｌ２７およびＬ２８は独立して、水素、フッ素、またはメチルである。
【０１０３】
2018076252.tif 000028
【０１０４】
重合性化合物は、重合開始剤を添加することによって、速やかに重合させることができる。反応条件を最適化することによって、残存する重合性化合物の量を減少させることができる。光ラジカル重合開始剤の例は、ＢＡＳＦ社のダロキュアシリーズからＴＰＯ、１１７３、および４２６５であり、イルガキュアシリーズから１８４、３６９、５００、６５１、７８４、８１９、９０７、１３００、１７００、１８００、１８５０、および２９５９である。
【０１０５】
光ラジカル重合開始剤の追加例は、４−メトキシフェニル−２，４−ビス（トリクロロメチル）トリアジン、２−（４−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物である。
【０１０６】
液晶組成物に光ラジカル重合開始剤を添加したあと、電場を印加した状態で紫外線を照射することによって重合を行うことができる。しかし、未反応の重合開始剤または重合開始剤の分解生成物は、素子に画像の焼き付きなどの表示不良を引き起こすかもしれない。これを防ぐために重合開始剤を添加しないまま光重合を行ってもよい。照射する光の好ましい波長は１５０ｎｍから５００ｎｍの範囲である。さらに好ましい波長は２５０ｎｍから４５０ｎｍの範囲であり、最も好ましい波長は３００ｎｍから４００ｎｍの範囲である。
【０１０７】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４−ｔ−ブチルカテコール、４−メトキシフェノール、フェノチアジンなどである。
【０１０８】
光学活性化合物は、液晶分子にらせん構造を誘起して必要なねじれ角を与えることによって逆ねじれを防ぐ、という効果を有する。光学活性化合物を添加することによって、らせんピッチを調整することができる。らせんピッチの温度依存性を調整する目的で２つ以上の光学活性化合物を添加してもよい。光学活性化合物の好ましい例として、下記の化合物（Ｏｐ−１）から（Ｏｐ−１８）を挙げることができる。化合物（Ｏｐ−１８）において、環Ｊは１，４−シクロヘキシレンまたは１，４−フェニレンであり、Ｒ２８は炭素数１から１０のアルキルである。＊印は不斉炭素を表す。
【０１０９】
2018076252.tif 000029
【０１１０】
酸化防止剤は、大きな電圧保持率を維持するために有効である。酸化防止剤の好ましい例として、下記の化合物（ＡＯ−１）および（ＡＯ−２）；Ｉｒｇａｎｏｘ４１５、Ｉｒｇａｎｏｘ５６５、Ｉｒｇａｎｏｘ１０１０、Ｉｒｇａｎｏｘ１０３５、Ｉｒｇａｎｏｘ３１１４、およびＩｒｇａｎｏｘ１０９８（商品名；ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などであり、具体例として下記の化合物（ＡＯ−３）および（ＡＯ−４）；Ｔｉｎｕｖｉｎ３２９、ＴｉｎｕｖｉｎＰ、Ｔｉｎｕｖｉｎ３２６、Ｔｉｎｕｖｉｎ２３４、Ｔｉｎｕｖｉｎ２１３、Ｔｉｎｕｖｉｎ４００、Ｔｉｎｕｖｉｎ３２８、およびＴｉｎｕｖｉｎ９９−２（商品名；ＢＡＳＦ社）；および１，４−ジアザビシクロ［２．２．２］オクタン（ＤＡＢＣＯ）を挙げることができる。
【０１１１】
立体障害のあるアミンのような光安定剤は、大きな電圧保持率を維持するために好ましい。光安定剤の好ましい例として、下記の化合物（ＡＯ−５）、（ＡＯ−６）、および（ＡＯ−７）；Ｔｉｎｕｖｉｎ１４４、Ｔｉｎｕｖｉｎ７６５、およびＴｉｎｕｖｉｎ７７０ＤＦ（商品名；ＢＡＳＦ社）；ＬＡ−７７ＹおよびＬＡ−７７G（商品名；ＡＤＥＫＡ社）を挙げることができる。熱安定剤も大きな電圧保持率を維持するために有効であり、好ましい例としてＩｒｇａｆｏｓ１６８（商品名；ＢＡＳＦ社）を挙げることができる。ＧＨ（guest host）モードの素子に適合させるために、アゾ系色素、アントラキノン系色素などのような二色性色素（dichroic dye）が組成物に添加される。消泡剤は、泡立ちを防ぐために有効である。消泡剤の好ましい例は、ジメチルシリコーンオイル、メチルフェニルシリコーンオイルなどである。
【０１１２】
2018076252.tif 000030
【０１１３】
化合物（ＡＯ−１）において、Ｒ４０は炭素数１から２０のアルキル、炭素数１から２０のアルコキシ、−ＣＯＯＲ４１、または−ＣＨ２ＣＨ２ＣＯＯＲ４１であり、ここでＲ４１は炭素数１から２０のアルキルである。化合物（ＡＯ−２）および（ＡＯ−５）において、Ｒ４２は炭素数１から２０のアルキルである。化合物（ＡＯ−５）において、Ｒ４３は水素、メチルまたはＯ・（酸素ラジカル）であり；環Ｇ１は１，４−シクロヘキシレンまたは１，４−フェニレンであり；化合物（ＡＯ−７）において、環Ｇ２は１，４−シクロヘキシレン、１，４−フェニレン、または少なくとも１つの水素がフッ素で置き換えられた１，４−フェニレンであり；化合物（ＡＯ−５）および（ＡＯ−７）において、ｚは、１、２、または３である。
【０１１４】
４．液晶表示素子
液晶組成物は、ＰＣ、ＴＮ、ＳＴＮ、ＯＣＢ、ＰＳＡなどの動作モードを有し、アクティブマトリックス方式で駆動する液晶表示素子に使用できる。この組成物は、ＰＣ、ＴＮ、ＳＴＮ、ＯＣＢ、ＶＡ、ＩＰＳなどの動作モードを有し、パッシブマトリクス方式で駆動する液晶表示素子にも使用することができる。これらの素子は、反射型、透過型、半透過型のいずれのタイプにも適用ができる。
【０１１５】
この組成物は、ＮＣＡＰ（nematic curvilinear aligned phase）素子にも適しており、ここでは組成物がマイクロカプセル化されている。この組成物は、ポリマー分散型液晶表示素子（ＰＤＬＣＤ）や、ポリマーネットワーク液晶表示素子（ＰＮＬＣＤ）にも使用できる。これらの組成物においては、重合性化合物が多量に添加される。一方、重合性化合物の割合が１０重量％以下であるとき、ＰＳＡモードの液晶表示素子が作製される。好ましい割合は０．１重量％から２重量％の範囲である。さらに好ましい割合は、０．２重量％から１．０重量％の範囲である。ＰＳＡモードの素子は、アクティブマトリックス方式、パッシブマトリクス方式のような駆動方式で駆動させることができる。このような素子は、反射型、透過型、半透過型のいずれのタイプにも適用ができる。
【実施例】
【０１１６】
１．化合物（１）の実施例
実施例により本発明をさらに詳しく説明する。実施例は典型的な例であるので、本発明は実施例によって制限されない。化合物（１）は、下記の手順により合成した。合成した化合物は、ＮＭＲ分析などの方法により同定した。化合物や組成物の物性、および素子の特性は、下記の方法により測定した。
【０１１７】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、室温、５００ＭＨｚ、積算回数１６回の条件で測定した。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘはセクステット、ｍはマルチプレット、ｂｒはブロードであることを意味する。
【０１１８】
質量分析：測定には、島津製作所製のＱＰ−２０１０Ｕｌｔｒａ型ガスクロマトグラフ質量分析計を用いた。カラムは、Agilent Technologies Inc.製のキャピラリカラムＤＢ−１（長さ６０ｍ、内径０．２５ｍｍ、膜厚０．２５μｍ）を用いた。キャリアーガスとしてはヘリウム（１ｍｌ／分）を用いた。試料気化室の温度を３００℃、イオン源の温度を２００℃、イオン化電圧を７０ｅＶ、エミッション電流を１５０ｕＡに設定した。試料はアセトンに溶解して、１重量％の溶液となるように調製し、溶液１μｌを試料気化室に注入した。記録計には島津製作所製のＧＣＭＳｏｌｕｔｉｏｎシステムを用いた。
【０１１９】
ガスクロマト分析：測定には、島津製作所製のＧＣ−２０１０型ガスクロマトグラフを用いた。カラムは、Agilent Technologies Inc.製のキャピラリカラムＤＢ−１（長さ６０ｍ、内径０．２５ｍｍ、膜厚０．２５μｍ）を用いた。キャリアーガスとしてはヘリウム（１ｍＬ／分）を用いた。試料気化室の温度を３００℃、検出器（ＦＩＤ）の温度を３００℃に設定した。試料はアセトンに溶解して、１重量％の溶液となるように調製し、溶液１μｌを試料気化室に注入した。記録計には島津製作所製のＧＣＳｏｌｕｔｉｏｎシステムなどを用いた。
【０１２０】
ＨＰＬＣ分析：測定には、島津製作所製のＰｒｏｍｉｎｅｎｃｅ（ＬＣ−２０ＡＤ；ＳＰＤ−２０Ａ）を用いた。カラムはワイエムシー製のＹＭＣ−Ｐａｃｋ  ＯＤＳ−Ａ（長さ１５０ｍｍ、内径４．６ｍｍ、粒子径５μｍ）を用いた。溶出液はアセトニトリルと水を適宜混合して用いた。検出器としてはＵＶ検出器、ＲＩ検出器、ＣＯＲＯＮＡ検出器などを適宜用いた。ＵＶ検出器を用いた場合、検出波長は２５４ｎｍとした。試料はアセトニトリルに溶解して、０．１重量％の溶液となるように調製し、この溶液１μＬを試料室に導入した。記録計としては島津製作所製のＣ−Ｒ７Ａｐｌｕｓを用いた。
【０１２１】
紫外可視分光分析：測定には、島津製作所製のＰｈａｒｍａＳｐｅｃ  ＵＶ−１７００用いた。検出波長は１９０ｎｍから７００ｎｍとした。試料はアセトニトリルに溶解して、０．０１ｍｍｏｌ／Ｌの溶液となるように調製し、石英セル（光路長１ｃｍ）に入れて測定した。
【０１２２】
測定試料：相構造および転移温度（透明点、融点、重合開始温度など）を測定するときには、化合物そのものを試料として用いた。ネマチック相の上限温度、粘度、光学異方性、誘電率異方性などの物性を測定するときには、化合物と母液晶との混合物を試料として用いた。
【０１２３】
外挿法：化合物を母液晶と混合した試料を用いた場合は、次のように測定した。化合物１５重量％と母液晶８５重量％とを混合して試料を調製した。この試料の測定値から、次の等式にしたがって外挿値を算出し、この値を記載した。〈外挿値〉＝（１００×〈試料の測定値〉−〈母液晶の重量％〉×〈母液晶の測定値〉）／〈化合物の重量％〉
【０１２４】
この割合で結晶（または、スメクチック相）が２５℃で析出する場合には、化合物と母液晶との割合を１０重量％：９０重量％、５重量％：９５重量％、１重量％：９９重量％の順に変更をしていき、結晶（または、スメクチック相）が２５℃で析出しなくなった割合で試料の物性を測定した。なお、特に断りのない限り、化合物と母液晶との割合は、１５重量％：８５重量％である。
【０１２５】
化合物の誘電率異方性がゼロまたは正であるときは、下記の母液晶（Ａ）を用いた。各成分の割合を、重量％で表した。
2018076252.tif 000031
【０１２６】
化合物の誘電率異方性がゼロまたは負であるときは、下記の母液晶（Ｂ）を用いた。各成分の割合を重量％で表した。
2018076252.tif 000032
【０１２７】
測定方法：物性の測定は下記の方法で行った。これらの多くは、社団法人電子情報技術産業協会（ＪＥＩＴＡ；Japan Electronics and Information Technology Industries Association）で審議制定されるＪＥＩＴＡ規格（ＪＥＩＴＡ・ＥＤ−２５２１Ｂ）に記載されている。これを修飾した方法も用いた。測定に用いたＴＮ素子には、薄膜トランジスター（ＴＦＴ）を取り付けなかった。
【０１２８】
（１）相構造：偏光顕微鏡を備えた融点測定装置のホットプレート（メトラー社ＦＰ−５２型ホットステージ）に試料を置いた。この試料を、３℃／分の速度で加熱しながら相状態とその変化を偏光顕微鏡で観察し、相の種類を特定した。
【０１２９】
（２）転移温度（℃）：測定には、パーキンエルマー社製の走査熱量計、Ｄｉａｍｏｎｄ  ＤＳＣシステムまたはエスアイアイ・ナノテクノロジー社製の高感度示差走査熱量計、Ｘ−ＤＳＣ７０００を用いた。試料は、３℃／分の速度で昇降温し、試料の相変化に伴う吸熱ピークまたは発熱ピークの開始点を外挿により求め、転移温度を決定した。化合物の融点、重合開始温度もこの装置を使って測定した。化合物が固体からスメクチック相、ネマチック相などの液晶相に転移する温度を「液晶相の下限温度」と略すことがある。化合物が液晶相から液体に転移する温度を「透明点」と略すことがある。
【０１３０】
結晶はＣと表した。結晶を二種類に区別できる場合は、それぞれをＣ１またはＣ２と表した。スメクチック相はＳ、ネマチック相はＮと表した。スメクチックＡ相、スメクチックＢ相、スメクチックＣ相、およびスメクチックＦ相のような相の区別がつく場合は、それぞれＳＡ、ＳＢ、ＳＣ、およびＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。
【０１３１】
（３）化合物の相溶性：化合物の割合が、２０重量％、１５重量％、１０重量％、５重量％、３重量％、または１重量％となるように母液晶と化合物とを混合した試料を調製した。試料をガラス瓶に入れ、−１０℃または−２０℃の冷凍庫で一定期間保管した。試料のネマチック相が維持されたか、または結晶（またはスメクチック相）が析出したかを観察した。ネマチック相が維持される条件を相溶性の尺度として用いた。必要に応じて化合物の割合や冷凍庫の温度を変更することもある。
【０１３２】
（４）ネマチック相の上限温度（ＴＮＩまたはＮＩ；℃）：偏光顕微鏡を備えた融点測定装置のホットプレートに試料を置き、１℃／分の速度で加熱した。試料の一部がネマチック相から等方性液体に変化したときの温度を測定した。試料が化合物（１）と母液晶との混合物であるときは、ＴＮＩの記号で示した。この値は、上記の外挿法を使って算出した。試料が化合物（１）と、化合物（２）から（１５）から選択された化合物との混合物であるときは、測定値をＮＩの記号で示した。ネマチック相の上限温度を「上限温度」と略すことがある。
【０１３３】
（５）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。
【０１３４】
（６）粘度（バルク粘度；η；２０℃で測定；ｍＰａ・ｓ）：測定には、東京計器株式会社製のＥ型回転粘度計を用いた。
【０１３５】
（７）光学異方性（屈折率異方性；２５℃で測定；Δｎ）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性（Δｎ）の値は、Δｎ＝ｎ‖−ｎ⊥、の等式から計算した。
【０１３６】
（８）比抵抗（ρ；２５℃で測定；Ωｃｍ）：電極を備えた容器に試料１．０ｍＬを注入した。この容器に直流電圧（１０Ｖ）を印加し、１０秒後の直流電流を測定した。比抵抗は次の等式から算出した。（比抵抗）＝｛（電圧）×（容器の電気容量）｝／｛（直流電流）×（真空の誘電率）｝。
【０１３７】
（９）電圧保持率（ＶＨＲ−１；２５℃で測定；％）：測定に用いたＴＮ素子はポリイミド配向膜を有し、そして２枚のガラス基板の間隔（セルギャップ）は５μｍであった。この素子は試料を入れたあと紫外線で硬化する接着剤で密閉した。この素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１３８】
（１０）電圧保持率（ＶＨＲ−２；８０℃で測定；％）：２５℃の代わりに、８０℃で測定した以外は、上記の方法で電圧保持率を測定した。結果をＶＨＲ−２の記号で示した。
【０１３９】
（１１）フリッカ率（２５℃で測定；％）：測定には横河電機（株）製のマルチメディアディスプレイテスタ３２９８Ｆを用いた。光源はＬＥＤであった。２枚のガラス基板の間隔（セルギャップ）が３．５μｍであり、ラビング方向がアンチパラレルであるノーマリーブラックモード（normally black mode）のＦＦＳ素子に試料を入れた。この素子を紫外線で硬化する接着剤を用いて密閉した。この素子に電圧を印加し、素子を透過した光量が最大になる電圧を測定した。この電圧を素子に印加しながらセンサ部を素子に近づけ、表示されたフリッカ率を読み取った。
【０１４０】
誘電率異方性が正の試料と負の試料とでは、物性の測定法が異なることがある。誘電率異方性が正であるときの測定法は、測定（１２ａ）から測定（１６ａ）に記載した。誘電率異方性が負の場合は、測定（１２ｂ）から測定（１６ｂ）に記載した。
【０１４１】
（１２ａ）粘度（回転粘度；γ１；２５℃で測定；ｍＰａ・ｓ；誘電率異方性が正の試料）：測定は、M. Imai et al., Molecular Crystals and Liquid Crystals, Vol. 259, 37 (1995) に記載された方法に従った。ツイスト角が０度であり、そして２枚のガラス基板の間隔（セルギャップ）が５μｍであるＴＮ素子に試料を入れた。この素子に１６Ｖから１９．５Ｖまで０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の等式（８）とから回転粘度の値を得た。この計算で必要な誘電率異方性の値は、この回転粘度を測定した素子を用い、下に記載した方法で求めた。
【０１４２】
（１２ｂ）粘度（回転粘度；γ１；２５℃で測定；ｍＰａ・ｓ；誘電率異方性が負の試料）：測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３９Ｖから５０Ｖまで１Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の等式（８）とから回転粘度の値を得た。この計算に必要な誘電率異方性は、下記の誘電率異方性の項で測定した。
【０１４３】
（１３ａ）誘電率異方性（Δε；２５℃で測定；誘電率異方性が正の試料）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の等式から計算した。
【０１４４】
（１３ｂ）誘電率異方性（Δε；２５℃で測定；誘電率異方性が負の試料）：誘電率異方性の値は、Δε＝ε‖−ε⊥、の等式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１４５】
（１４ａ）弾性定数（Ｋ；２５℃で測定；ｐＮ；誘電率異方性が正の試料）：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０Ｖから２０Ｖ電荷を印加し、静電容量（Ｃ）および印加電圧（Ｖ）を測定した。これらの測定値を「液晶デバイスハンドブックク」（日刊工業新聞社）、７５頁にある等式（２．９８）、等式（２．１０１）を用いてフィッティングし、等式（２．９９）からＫ１１およびＫ３３の値を得た。次に１７１頁にある等式（３．１８）に、先ほど求めたＫ１１およびＫ３３の値を用いてＫ２２を算出した。弾性定数Ｋは、このようにして求めたＫ１１、Ｋ２２、およびＫ３３の平均値で表した。
【０１４６】
（１４ｂ）弾性定数（Ｋ１１およびＫ３３；２５℃で測定；ｐＮ；誘電率異方性が負の試料）：測定には株式会社東陽テクニカ製のＥＣ−１型弾性定数測定器を用いた。２枚のガラス基板の間隔（セルギャップ）が２０μｍである垂直配向素子に試料を入れた。この素子に２０Ｖから０Ｖ電荷を印加し、静電容量（Ｃ）および印加電圧（Ｖ）を測定した。これらの値を、「液晶デバイスハンドブック」（日刊工業新聞社）、７５頁にある等式（２．９８）、等式（２．１０１）を用いてフィッティングし、等式（２．１００）から弾性定数の値を得た。
【０１４７】
（１５ａ）しきい値電圧（Ｖｔｈ；２５℃で測定；Ｖ；誘電率異方性が正の試料）：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１４８】
（１５ｂ）しきい値電圧（Ｖｔｈ；２５℃で測定；Ｖ；誘電率異方性が負の試料）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。
【０１４９】
（１６ａ）応答時間（τ；２５℃で測定；ｍｓ；誘電率異方性が正の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１５０】
（１６ｂ）応答時間（τ；２５℃で測定；ｍｓ；誘電率異方性が負の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が３．２μｍであり、ラビング方向がアンチパラレルであるノーマリーブラックモード（normally black mode）のＰＶＡ素子に試料を入れた。この素子を紫外線で硬化する接着剤を用いて密閉した。この素子にしきい値電圧を若干超える程度の電圧を１分間印加し、次に５．６Ｖの電圧を印加しながら２３．５ｍＷ／ｃｍ２の紫外線を８分間照射した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。
【０１５１】
（１７）線残像（Line Image Sticking Parameter；ＬＩＳＰ；％）：液晶表示素子に電気的なストレスを与えることによって線残像を発生させた。線残像のある領域の輝度と残りの領域の輝度を測定した。線残像によって輝度が低下した割合を算出し、この割合によって線残像の大きさを表した。
１７ａ）輝度の測定：イメージング色彩輝度計（Radiant Zemax社製、PM-1433F-0）を用いて素子の画像を撮影した。この画像をソフトウエア（Prometric 9.1、Radiant Imaging社製）を用いて解析することによって素子の各領域の輝度を算出した。
【０１５２】
１７ｂ）ストレス電圧の設定：セルギャップが３．５μｍであり、マトリクス構造を有するＦＦＳ素子（縦４セル×横４セルの１６セル）に試料を入れ、この素子を紫外線で硬化する接着剤を用いて密閉した。偏光軸が直交するように、この素子の上面と下面にそれぞれ偏光板を配置した。この素子に光を照射し、電圧（矩形波、６０Ｈｚ）を印加した。電圧は、０Ｖから７．５Ｖの範囲で０．１Ｖ毎に段階的に増加させ、各電圧での透過光の輝度を測定した。輝度が極大になったときの電圧をＶ２５５と略した。輝度がＶ２５５の２１．６％になったとき（すなわち、１２７階調）の電圧をＶ１２７と略した。
【０１５３】
１７ｃ）ストレスの条件：素子に、６０℃、２３時間の条件でＶ２５５（矩形波、３０Ｈｚ）と０．５Ｖ（矩形波、３０Ｈｚ）を印加し、チェッカーパターンを表示させた。次に、Ｖ１２７（矩形波、０．２５Ｈｚ）を印加し、露光時間４０００ミリ秒の条件で輝度を測定した。
【０１５４】
１７ｄ）線残像の算出：１６セルのうち、中央部の４セル（縦２セル×横２セル）を算出に用いた。この４セルを２５領域（縦５セル×横５セル）に分割した。四隅にある４領域（縦２セル×横２セル）の平均輝度を輝度Ａと略した。２５領域から四隅の領域を除いた領域は、十字形であった。この十字形の領域から中央の交差領域を除いた４領域において、輝度の最小値を輝度Ｂと略した。線残像は次の式から算出した。（線残像）＝（輝度Ａ−輝度Ｂ）／輝度Ａ×１００．
【０１５５】
［合成例１］
化合物（２７７）の合成
2018076252.tif 000033
【０１５６】
第一工程：
300mlの3つ口フラスコに2,2,6,6-テトラメチルピペリジン-4-オン 15.0g (96.62 mmol)、ベンジルブロミド 19.832g (115.95 mmol)、炭酸カリウム 26.708g (193.25 mmol)、ヨウ化カリウム 1.492g (8.99 mmol)、アセトニトリル (120 ml) を入れて80〜85 ℃で加熱攪拌した。24時間後、反応液を室温に戻してから水に注ぎ、トルエン（100 ml x 3 ）で抽出した。抽出液をｐＨ7になるまで水で洗浄して、無水硫酸マグネシウムで乾燥後、減圧濃縮した。残渣に石油エーテル (24 ml) を加えて−25 ℃で２時間、つづいてエタノール(24 ml) を加えて−25 ℃で1時間再結晶することでベンジル保護体（277‐a）10.814ｇ（44.07 mmol, Y:45.61%）(純度99.60％)を得た。
【０１５７】
第二工程：
200mlの3つ口フラスコにマグネシウム 1.672g（72.72 mmol）、テトラヒドロフラン（20ml）を入れた懸濁液に１−ブロモ−4−クロロベンゼン12.660g（66.11 mmol）を45〜55℃の間で滴下した。1時間後、ベンジル保護体（277‐a）10.814ｇ（44.07 mmol）をTHF（50 ml）に溶かした溶液を滴下した。２時間後、反応液を氷冷してから反応液がpH 4〜5 になるまで希塩酸を滴下した。つづいて、pH 8〜9 になるまで飽和重曹水を滴下した。この溶液をトルエン（50 ml x 3）で抽出した後、pH 7 になるまで水で洗浄した。無水硫酸マグネシウムで乾燥後、減圧濃縮することでクロロ体（277‐b）15.774 g (44.07 mmol, Y:100%)(純度90.80％)を得た。
【０１５８】
第三工程：
クロロ体（277‐b）15.774 g (44.07 mmol)をトルエン（20ml）に溶かした後、p−トルエンスルホン酸一水和物を1.577g (0.1wt%)を加えて105〜110℃で加熱攪拌した。2時間後、反応液を室温に戻してからpH 8〜9 になるまで飽和重曹水を滴下した。つづいて、pH 7 になるまで水で洗浄して、無水硫酸マグネシウムで乾燥後、減圧濃縮した。残渣をヘプタン (15 ml) に溶かしてから、−25℃で2時間再結晶することで、脱離体（277‐c）11.350 g (33.39 mmol, Y:75.77%(純度90.80％)を得た。
【０１５９】
第四工程：
200mlの3つ口フラスコに脱離体（277‐c）11.350 g (33.39 mmol)、4−プロピルフェニルボロン酸6.572g（40.07 mmol）、pd−132 0.0236g (0.033 mmol)、炭酸カリウム6.686g （66.78 mmol）、テトラブチルアンモニウムブロミド 3.229g (10.02 mmol)に水（100ml）を加えて加熱還流した。4時間後、反応液を室温に戻してから水に注ぎ、トルエン（50 ml x 3）で抽出した。抽出液をpH 7 になるまで水で洗浄して、無水硫酸マグネシウムで乾燥後、減圧濃縮した。残渣をトルエン（5 ml）−エタノール（20 ml）の混合溶媒に溶かしてから、−25℃で12時間再結晶することで、縮合体（277‐d）10.01g (23.62 mmol, Y:70.75%)(純度99.09％)を得た。
【０１６０】
第五工程：
縮合体（277‐d）10.01g (23.62 mmol )をトルエン（80 ml）−エタノール（20ml）の混合溶媒に溶かした後、Pd−C 0.5 g（0.05 wt%)を加えて水素雰囲気下55〜60℃で攪拌した。32時間後、Pd−Cをろ過して減圧濃縮した。残渣をシリカゲルカラムに通した後、ヘプタン（20 ml）に溶かしてから、−25℃で2時間再結晶することで、目的物（277）4.58 g (13.66 mmol, Y:57.83%)(純度99.94％)を得た。
【０１６１】
１Ｈ−ＮＭＲ（ｐｐｍ；ＣＤＣｌ3）：δ７．５３（ｄ，Ｊ＝８．２Ｈｚ，２Ｈ）、７．５０（ｄ，Ｊ＝８．６Ｈｚ，２Ｈ）、７．２９（ｄ，Ｊ＝８．２Ｈｚ，２Ｈ）、７．２４（ｄ，Ｊ＝８．６Ｈｚ，２Ｈ）、３．０７（ｔｔ，Ｊ＝１２．８Ｈｚ，Ｊ＝３．２Ｈｚ，１Ｈ）、２．６２（ｔ，Ｊ＝７．８Ｈｚ，２Ｈ）、１．８１（ｄｄ，Ｊ＝１３．１Ｈｚ，Ｊ＝３．０Ｈｚ，２Ｈ）、１．７２−１．６４（ｍ，２Ｈ）、１．５８（brｓ，１Ｈ）、１．３４−１．２９（ｍ、８Ｈ），１．１７（ｓ，６Ｈ）、０．９８（ｔ，Ｊ＝７．２Ｈｚ，３Ｈ）．
【０１６２】
［合成例２］
化合物（２６５）の合成
2018076252.tif 000034
【０１６３】
第一工程：
300mlの3つ口フラスコに2,2,6,6-テトラメチルピペリジン-4-オン 15.0g (96.62 mmol)、ベンジルブロミド 19.832g (115.95 mmol)、炭酸カリウム 26.708g (193.25 mmol)、ヨウ化カリウム 1.492g (8.99 mmol)、アセトニトリル (120 ml) を入れて80〜85 ℃で加熱攪拌した。24時間後、反応液を室温に戻してから水に注ぎ、トルエン（100 ml x 3 ）で抽出した。抽出液をｐＨ7になるまで水で洗浄して、無水硫酸マグネシウムで乾燥後、減圧濃縮した。残渣に石油エーテル (24 ml) を加えて−25 ℃で２時間、つづいてエタノール(24 ml) を加えて−25 ℃で1時間再結晶することでベンジル保護体（277‐a）10.814ｇ（44.07 mmol, Y:45.61%）(純度99.60％)を得た。
【０１６４】
第二工程：
200mlの3つ口フラスコにマグネシウム 1.672g（72.72 mmol）、テトラヒドロフラン（20ml）を入れた懸濁液に１−ブロモ−4−（4−プロピルシクロヘキシル）ベンゼン18.590 g（66.11 mmol）を55〜65℃の間で滴下した。1時間後、ベンジル保護体（277‐a）10.814ｇ（44.07 mmol）をTHF（30 ml）に溶かした溶液を滴下した。1時間後、反応液を氷冷してから反応液がpH 4〜5 になるまで希塩酸を滴下した。つづいて、pH 8〜9 になるまで飽和重曹水を滴下した。この溶液をトルエン（50 ml x 3）で抽出した後、pH 7 になるまで水で洗浄して、無水硫酸マグネシウムで乾燥後、減圧濃縮することでアルコール体（265‐b）29.598 g (44.07 mmol, Y:100%)を得た。
【０１６５】
第三工程：
アルコール体（265‐b）29.598 g (44.07 mmol)をトルエン（150ml）に溶かした後、p−トルエンスルホン酸一水和物を2.960g (0.1wt%)を加えて75〜110℃で加熱攪拌した。2時間後、反応液を室温に戻してからpH 8〜9 になるまで飽和重曹水を滴下した。つづいて、pH 7 になるまで水で洗浄して、無水硫酸マグネシウムで乾燥後、減圧濃縮した。残渣をトルエン（15ml）−ヘプタン (30 ml) に溶かしてから、−25℃で2時間再結晶することで、脱離体（265‐c）15.189 g (35.35 mmol, Y:80.21%(純度99.51％)を得た。
【０１６６】
第五工程：
縮合体（265‐c）15.189 g (35.35 mmol )をトルエン（90 ml）−エタノール（30ml）の混合溶媒に溶かした後、Pd−C 0.75 g（0.05 wt%)を加えて水素雰囲気下55〜60℃で攪拌した。24時間後、Pd−Cをろ過して減圧濃縮した。残渣をシリカゲルカラムに通した後、エタノール（20ｍｌ）−ヘプタン（40 ml）に溶かしてから、−25℃で1時間再結晶することで、目的の化合物（265）6.09 g (17.82 mmol, Y:50.42%)(純度99.9１％)を得た。
【０１６７】
１Ｈ−ＮＭＲ（ｐｐｍ；ＣＤＣｌ3）：δ７．１７−７．１３（ｍ，４Ｈ）、２．９９（ｔｔ，Ｊ＝１０．１Ｈｚ，Ｊ＝３．１Ｈｚ，１Ｈ）、２．４４（ｔｔ，Ｊ＝１２．１Ｈｚ，Ｊ＝３．１Ｈｚ，１Ｈ）、１．９０−１．８３（ｍ，４Ｈ）、１．７７（ｄｄ，Ｊ＝１３．３Ｈｚ，Ｊ＝３．２Ｈｚ，１Ｈ）、１．５９（ｂｒｓ、１Ｈ）１．４８−１．１８（ｍ，１５Ｈ）１．１４（ｓ，６Ｈ）、０．９０（ｔ，Ｊ＝７．２Ｈｚ，３Ｈ）．
【０１６８】
合成例１に記載した合成法に従って、以下の化合物（Ｎｏ．１）から化合物（Ｎｏ．３１２）を合成する。
【０１６９】
2018076252.tif 000035
【０１７０】
2018076252.tif 000036
【０１７１】
2018076252.tif 000037
【０１７２】
2018076252.tif 000038
【０１７３】
2018076252.tif 000039
【０１７４】
2018076252.tif 000040
【０１７５】
2018076252.tif 000041
【０１７６】
2018076252.tif 000042
【０１７７】
2018076252.tif 000043
【０１７８】
2018076252.tif 000044
【０１７９】
2018076252.tif 000045
【０１８０】
2018076252.tif 000046
【０１８１】
2018076252.tif 000047
【０１８２】
２．液晶組成物の実施例
使用例によって本発明をさらに詳しく説明する。本発明はこれらの使用例によっては制限されない。本発明は、使用例１の組成物と使用例２の組成物との混合物を含む。本発明は、使用例の組成物の少なくとも２つを混合した混合物をも含む。実施例（使用例を含む）における化合物は、下記の表４の定義に基づいて記号により表した。表４において、１，４−シクロヘキシレンに関する立体配置はトランスである。実施例において記号の後にあるかっこ内の番号は化合物が属する化学式を表す。（−）の記号はその他の液晶性化合物を意味する。液晶性化合物の割合は、重量百分率（重量％）である。最後に、液晶組成物の特性値をまとめた。特性は、先に記載した方法にしたがって測定し、測定値を（外挿することなく）そのまま記載した。
【０１８３】
2018076252.tif 000048
【０１８４】
［使用例１］
２−ＨＢ−Ｃ                                  （８−１）                ７％
３−ＨＢ−Ｃ                                  （８−１）              １０％
３−ＨＢ−Ｏ２                                （２−５）              １１％
２−ＢＴＢ−１                                （２−１０）              ５％
３−ＨＨＢ−Ｆ                                （６−１）                ５％
３−ＨＨＢ−１                                （３−１）                ９％
３−ＨＨＢ−Ｏ１                              （３−１）                ６％
３−ＨＨＢ−３                                （３−１）              １５％
３−ＨＨＥＢ−Ｆ                              （６−１０）              ３％
５−ＨＨＥＢ−Ｆ                              （６−１０）              ４％
２−ＨＨＢ（Ｆ）−Ｆ                          （６−２）                ７％
３−ＨＨＢ（Ｆ）−Ｆ                          （６−２）                ６％
５−ＨＨＢ（Ｆ）−Ｆ                          （６−２）                ６％
３−ＨＨＢ（Ｆ，Ｆ）−Ｆ                      （６−３）                ６％
上記の組成物に下記の化合物（Ｎｏ．２６５）を０．３重量％の割合で添加した。
2018076252.tif 000049
ＮＩ＝１０１．６℃；η＝１８．０ｍＰａ・ｓ；Δｎ＝０．１０３；Δε＝４．６．
【０１８５】
［使用例２］
３−ＨＢ−ＣＬ                                （５−２）              １３％
３−ＨＨ−４                                  （２−１）              １５％
３−ＨＢ−Ｏ２                                （２−５）                ８％
３−ＨＨＢ（Ｆ，Ｆ）−Ｆ                      （６−３）                ６％
３−ＨＢＢ（Ｆ，Ｆ）−Ｆ                      （６−２４）            ２５％
５−ＨＢＢ（Ｆ，Ｆ）−Ｆ                      （６−２４）            ２３％
５−ＨＢＢ（Ｆ）Ｂ−２                        （４−５）                ５％
５−ＨＢＢ（Ｆ）Ｂ−３                        （４−５）                ５％
上記の組成物に下記の化合物（Ｎｏ．２７７）を０．２重量％の割合で添加した。
2018076252.tif 000050
ＮＩ＝７１．５℃；η＝１７．２ｍＰａ・ｓ；Δｎ＝０．１１２；Δε＝５．０．
【０１８６】
［使用例３］
７−ＨＢ（Ｆ，Ｆ）−Ｆ                        （５−４）                ３％
３−ＨＢ−Ｏ２                                （２−５）                ７％
２−ＨＨＢ（Ｆ）−Ｆ                          （６−２）              １０％
３−ＨＨＢ（Ｆ）−Ｆ                          （６−２）              １０％
５−ＨＨＢ（Ｆ）−Ｆ                          （６−２）                ８％
２−ＨＢＢ（Ｆ）−Ｆ                          （６−２３）              ９％
３−ＨＢＢ（Ｆ）−Ｆ                          （６−２３）            １１％
５−ＨＢＢ（Ｆ）−Ｆ                          （６−２３）            １５％
２−ＨＢＢ−Ｆ                                （６−２２）              ４％
３−ＨＢＢ−Ｆ                                （６−２２）              ４％
５−ＨＢＢ−Ｆ                                （６−２２）              ４％
３−ＨＢＢ（Ｆ，Ｆ）−Ｆ                      （６−２４）              ４％
５−ＨＢＢ（Ｆ，Ｆ）−Ｆ                      （６−２４）            １１％
上記の組成物に下記の化合物（Ｎｏ．１９７）を０．０５重量％の割合で添加した。
2018076252.tif 000051
ＮＩ＝８５．１℃；η＝２５．２ｍＰａ・ｓ；Δｎ＝０．１１６；Δε＝５．８．
【０１８７】
［使用例４］
５−ＨＢ−ＣＬ                                （５−２）              １８％
３−ＨＨ−４                                  （２−１）              １１％
３−ＨＨ−５                                  （２−１）                ３％
３−ＨＨＢ−Ｆ                                （６−１）                ４％
３−ＨＨＢ−ＣＬ                              （６−１）                ４％
４−ＨＨＢ−ＣＬ                              （６−１）                ４％
３−ＨＨＢ（Ｆ）−Ｆ                          （６−２）              １１％
４−ＨＨＢ（Ｆ）−Ｆ                          （６−２）                ９％
５−ＨＨＢ（Ｆ）−Ｆ                          （６−２）                ８％
７−ＨＨＢ（Ｆ）−Ｆ                          （６−２）                ８％
５−ＨＢＢ（Ｆ）−Ｆ                          （６−２３）              ３％
１Ｏ１−ＨＢＢＨ−５                          （４−１）                ３％
３−ＨＨＢＢ（Ｆ，Ｆ）−Ｆ                    （７−６）                ２％
４−ＨＨＢＢ（Ｆ，Ｆ）−Ｆ                    （７−６）                ３％
５−ＨＨＢＢ（Ｆ，Ｆ）−Ｆ                    （７−６）                ３％
３−ＨＨ２ＢＢ（Ｆ，Ｆ）−Ｆ                  （７−１５）              ３％
４−ＨＨ２ＢＢ（Ｆ，Ｆ）−Ｆ                  （７−１５）              ３％
上記の組成物に下記の化合物（Ｎｏ．１９８）を０．００５重量％の割合で添加した。
2018076252.tif 000052
ＮＩ＝１１３．２℃；η＝１９．０ｍＰａ・ｓ；Δｎ＝０．０９２；Δε＝３．９．
【０１８８】
［使用例５］
３−ＨＨＢ（Ｆ，Ｆ）−Ｆ                      （６−３）                ７％
３−Ｈ２ＨＢ（Ｆ，Ｆ）−Ｆ                    （６−１５）              ７％
４−Ｈ２ＨＢ（Ｆ，Ｆ）−Ｆ                    （６−１５）              ７％
５−Ｈ２ＨＢ（Ｆ，Ｆ）−Ｆ                    （６−１５）              ９％
３−ＨＢＢ（Ｆ，Ｆ）−Ｆ                      （６−２４）            ２１％
５−ＨＢＢ（Ｆ，Ｆ）−Ｆ                      （６−２４）            ２１％
３−Ｈ２ＢＢ（Ｆ，Ｆ）−Ｆ                    （６−２７）            １１％
５−ＨＨＢＢ（Ｆ，Ｆ）−Ｆ                    （７−６）                ４％
５−ＨＨＥＢＢ−Ｆ                            （７−１７）              ２％
３−ＨＨ２ＢＢ（Ｆ，Ｆ）−Ｆ                  （７−１５）              ４％
１Ｏ１−ＨＢＢＨ−４                          （４−１）                ４％
１Ｏ１−ＨＢＢＨ−５                          （４−１）                ３％
上記の組成物に下記の化合物（Ｎｏ．２０６）を０．０６重量％の割合で添加した。
2018076252.tif 000053
ＮＩ＝９８．３℃；η＝３５．７ｍＰａ・ｓ；Δｎ＝０．１１８；Δε＝９．１．
【０１８９】
［使用例６］
５−ＨＢ−Ｆ                                  （５−２）              １２％
６−ＨＢ−Ｆ                                  （５−２）                ９％
７−ＨＢ−Ｆ                                  （５−２）                ７％
２−ＨＨＢ−ＯＣＦ３                          （６−１）                ９％
３−ＨＨＢ−ＯＣＦ３                          （６−１）                ６％
４−ＨＨＢ−ＯＣＦ３                          （６−１）                ７％
５−ＨＨＢ−ＯＣＦ３                          （６−１）                ４％
３−ＨＨ２Ｂ−ＯＣＦ３                        （６−４）                ４％
５−ＨＨ２Ｂ−ＯＣＦ３                        （６−４）                ４％
３−ＨＨＢ（Ｆ，Ｆ）−ＯＣＦ２Ｈ              （６−３）                ３％
３−ＨＨＢ（Ｆ，Ｆ）−ＯＣＦ３                （６−３）                ３％
３−ＨＨ２Ｂ（Ｆ）−Ｆ                        （６−５）                ３％
３−ＨＢＢ（Ｆ）−Ｆ                          （６−２３）            １０％
５−ＨＢＢ（Ｆ）−Ｆ                          （６−２３）            １０％
５−ＨＢＢＨ−３                              （４−１）                ６％
３−ＨＢ（Ｆ）ＢＨ−３                        （４−２）                ３％
上記の組成物に下記の化合物（Ｎｏ．２０８）を０．０１重量％の割合で添加した。
2018076252.tif 000054
ＮＩ＝８９．９℃；η＝１５．２ｍＰａ・ｓ；Δｎ＝０．０９４；Δε＝４．２．
【０１９０】
［使用例７］
５−ＨＢ−ＣＬ                                （５−２）              １４％
３−ＨＨ−４                                  （２−１）                ７％
３−ＨＨＢ−１                                （３−１）                ４％
３−ＨＨＢ（Ｆ，Ｆ）−Ｆ                      （６−３）                ８％
３−ＨＢＢ（Ｆ，Ｆ）−Ｆ                      （６−２４）            １８％
５−ＨＢＢ（Ｆ，Ｆ）−Ｆ                      （６−２４）            １６％
３−ＨＨＥＢ（Ｆ，Ｆ）−Ｆ                    （６−１２）            １０％
４−ＨＨＥＢ（Ｆ，Ｆ）−Ｆ                    （６−１２）              ４％
５−ＨＨＥＢ（Ｆ，Ｆ）−Ｆ                    （６−１２）              ３％
２−ＨＢＥＢ（Ｆ，Ｆ）−Ｆ                    （６−３９）              ４％
３−ＨＢＥＢ（Ｆ，Ｆ）−Ｆ                    （６−３９）              ４％
５−ＨＢＥＢ（Ｆ，Ｆ）−Ｆ                    （６−３９）              ３％
３−ＨＨＢＢ（Ｆ，Ｆ）−Ｆ                    （７−６）                ５％
上記の組成物に下記の化合物（Ｎｏ．３０１）を０．１重量％の割合で添加した。
2018076252.tif 000055
ＮＩ＝７６．３℃；η＝２１．５ｍＰａ・ｓ；Δｎ＝０．１０２；Δε＝８．７．
【０１９１】
［使用例８］
３−ＨＢ−ＣＬ                                （５−２）                ４％
５−ＨＢ−ＣＬ                                （５−２）                ４％
３−ＨＨＢ−ＯＣＦ３                          （６−１）                ６％
３−Ｈ２ＨＢ−ＯＣＦ３                        （６−１３）              ５％
５−Ｈ４ＨＢ−ＯＣＦ３                        （６−１９）            １５％
Ｖ−ＨＨＢ（Ｆ）−Ｆ                          （６−２）                ４％
３−ＨＨＢ（Ｆ）−Ｆ                          （６−２）                ４％
５−ＨＨＢ（Ｆ）−Ｆ                          （６−２）                ６％
３−Ｈ４ＨＢ（Ｆ，Ｆ）−ＣＦ３                （６−２１）              ８％
５−Ｈ４ＨＢ（Ｆ，Ｆ）−ＣＦ３                （６−２１）            １０％
５−Ｈ２ＨＢ（Ｆ，Ｆ）−Ｆ                    （６−１５）              ６％
５−Ｈ４ＨＢ（Ｆ，Ｆ）−Ｆ                    （６−２１）              ７％
２−Ｈ２ＢＢ（Ｆ）−Ｆ                        （６−２６）              ５％
３−Ｈ２ＢＢ（Ｆ）−Ｆ                        （６−２６）            １２％
３−ＨＢＥＢ（Ｆ，Ｆ）−Ｆ                    （６−３９）              ４％
上記の組成物に下記の化合物（Ｎｏ．２６５）を０．０８重量％の割合で添加した。
2018076252.tif 000056
ＮＩ＝７２．１℃；η＝２５．９ｍＰａ・ｓ；Δｎ＝０．０９８；Δε＝８．２．
【０１９２】
［使用例９］
５−ＨＢ−ＣＬ                                （５−２）              １４％
７−ＨＢ（Ｆ，Ｆ）−Ｆ                        （５−４）                ４％
３−ＨＨ−４                                  （２−１）              １２％
３−ＨＨ−５                                  （２−１）                ６％
３−ＨＢ−Ｏ２                                （２−５）              １４％
３−ＨＨＢ−１                                （３−１）                ７％
３−ＨＨＢ−Ｏ１                              （３−１）                ５％
２−ＨＨＢ（Ｆ）−Ｆ                          （６−２）                ８％
３−ＨＨＢ（Ｆ）−Ｆ                          （６−２）                ６％
５−ＨＨＢ（Ｆ）−Ｆ                          （６−２）                ７％
３−ＨＨＢ（Ｆ，Ｆ）−Ｆ                      （６−３）                ８％
３−Ｈ２ＨＢ（Ｆ，Ｆ）−Ｆ                    （６−１５）              ５％
４−Ｈ２ＨＢ（Ｆ，Ｆ）−Ｆ                    （６−１５）              ４％
上記の組成物に下記の化合物（Ｎｏ．２７７）を０．００５重量％の割合で添加した。
2018076252.tif 000057
ＮＩ＝７１．１℃；η＝１３．６ｍＰａ・ｓ；Δｎ＝０．０７２；Δε＝２．８．
【０１９３】
［使用例１０］
５−ＨＢ−ＣＬ                                （５−２）                ５％
７−ＨＢ（Ｆ）−Ｆ                            （５−３）                ５％
３−ＨＨ−４                                  （２−１）                ８％
３−ＨＨ−５                                  （２−１）              １２％
３−ＨＢ−Ｏ２                                （２−５）              １１％
３−ＨＨＥＢ−Ｆ                              （６−１０）            １０％
５−ＨＨＥＢ−Ｆ                              （６−１０）              ８％
３−ＨＨＥＢ（Ｆ，Ｆ）−Ｆ                    （６−１２）            １０％
４−ＨＨＥＢ（Ｆ，Ｆ）−Ｆ                    （６−１２）              ６％
３−ＧＨＢ（Ｆ，Ｆ）−Ｆ                      （６−１０９）            ４％
４−ＧＨＢ（Ｆ，Ｆ）−Ｆ                      （６−１０９）            ５％
５−ＧＨＢ（Ｆ，Ｆ）−Ｆ                      （６−１０９）            ６％
２−ＨＨＢ（Ｆ，Ｆ）−Ｆ                      （６−３）                ５％
３−ＨＨＢ（Ｆ，Ｆ）−Ｆ                      （６−３）                ５％
上記の組成物に下記の化合物（Ｎｏ．１９７）を０．０３重量％の割合で添加した。
2018076252.tif 000058
ＮＩ＝７５．８℃；η＝１８．３ｍＰａ・ｓ；Δｎ＝０．０６９；Δε＝５．５．
【０１９４】
［使用例１１］
１Ｖ２−ＢＥＢ（Ｆ，Ｆ）−Ｃ                  （８−１５）              ４％
３−ＨＢ−Ｃ                                  （８−１）              １９％
２−ＢＴＢ−１                                （２−１０）            １１％
５−ＨＨ−ＶＦＦ                              （２−１）              ２７％
３−ＨＨＢ−１                                （３−１）                ５％
ＶＦＦ−ＨＨＢ−１                            （３−１）                ８％
ＶＦＦ２−ＨＨＢ−１                          （３−１）              １１％
３−Ｈ２ＢＴＢ−２                            （３−１７）              ５％
３−Ｈ２ＢＴＢ−３                            （３−１７）              ５％
３−Ｈ２ＢＴＢ−４                            （３−１７）              ５％
上記の組成物に下記の化合物（Ｎｏ．１９８）を０．０２重量％の割合で添加した。
2018076252.tif 000059
ＮＩ＝８５．２℃；η＝１１．６ｍＰａ・ｓ；Δｎ＝０．１３５；Δε＝５．３．
【０１９５】
［実施例１］
３−ＢＢ（２Ｆ，３Ｆ）−Ｏ２                            （２−４）        １３％
２−ＨＨ１ＯＢ（２Ｆ，３Ｆ）−Ｏ２                      （２−８）        ２０％
３−ＨＨ１ＯＢ（２Ｆ，３Ｆ）−Ｏ２                      （２−８）        １４％
３−ＨＨ−Ｖ                                            （３−１）        ３１％
１−ＢＢ−５                                            （３−３）          ８％
３−ＨＨＢ−１                                          （３−５）          ４％
３−ＨＨＢ−３                                          （３−５）          ３％
５−Ｂ（Ｆ）ＢＢ−２                                    （３−８）          ７％
［比較例１］
実施例１に記載した組成物に比較化合物（Ｓ−７）、化合物２６５、化合物２７７を０．１０重量％の割合で添加した。線残像（ＬＩＳＰ）は、それぞれ１１．３％、１．５％、３．４％であった（表４）。この結果から、比較化合物よりも化合物（２６５）および化合物（２７７）の方が優れていることが分かる。
2018076252.tif 000060
【０１９６】
2018076252.tif 000061
【産業上の利用可能性】
【０１９７】
本発明の化合物は、光安定剤として有用である。この化合物を含有する液晶組成物は、コンピュータモニター、テレビなどに用いる液晶表示素子に広く利用できる。